(57)【要約】  第一の基板と、第一の基板の第一の表面の所定の領域上に置かれた量子閉じ込め半導体ナノ粒子を含む光学材料と、光学材料上および光学材料に覆われていない第一の基板の第一の表面の任意の一部の上に置かれた接着材料を含む層、および接着材料を含む層上に置かれた第二の基板を含む光学部品であって、第一および第二の基板が一緒に密閉されている光学部品が開示される。一定の実施形態において、この光学部品は、さらに、接着材料を含む層と第二の基板との間に置かれた量子閉じ込め半導体ナノ粒子を含む第二の光学材料を含む。方法も開示される。また、この光学部品を含む製品も開示される。
2013508895.tif 000002
【特許請求の範囲】
【請求項１】
第一の基板と、第一の基板の第一の表面の所定の領域上に置かれた量子閉じ込め半導体ナノ粒子を含む光学材料と、光学材料上および光学材料に覆われていない第一の基板の第一の表面の任意の一部の上に置かれた接着材料を含む層と、および接着材料を含む層上に置かれた第二の基板とを含む光学部品であって、第一および第二の基板が一緒に密閉されている光学部品。
【請求項２】
請求項１に記載の光学部品であって、一つ以上の異なったタイプの量子閉じ込め半導体ナノ粒子を含み、各異なったタイプの量子閉じ込め半導体ナノ粒子が、光学材料に含まれる少なくとも一つの別のタイプの量子閉じ込め半導体ナノ粒子によって放出される所定の波長とは異なった所定の波長で光を放出する光学部品。
【請求項３】
請求項１に記載の光学部品であって、異なった所定の波長で放出する２つ以上の異なったタイプの量子閉じ込め半導体ナノ粒子を含み、異なったタイプの量子閉じ込め半導体ナノ粒子が２つ以上の異なった光学材料に含まれている光学部品。
【請求項４】
請求項３に記載の光学部品であって、異なった光学材料が、層状に配置された別々の層として該光学部品に含まれている光学部品。
【請求項５】
請求項３に記載の光学部品であって、異なった光学材料がパターン層の別々のフィーチャとして該光学部品に含まれている光学部品。
【請求項６】
請求項１に記載の光学部品であって、量子閉じ込め半導体ナノ粒子が半導体ナノ結晶を含む光学部品。
【請求項７】
請求項１に記載の光学部品であって、量子閉じ込め半導体ナノ粒子が少なくとも４０％の固体量子効率をもつ光学部品。
【請求項８】
請求項１に記載の光学部品であって、光学材料中の量子閉じ込め半導体ナノ粒子が少なくとも６０％の固体光ルミネセンス量子効率をもつ光学部品。
【請求項９】
請求項１に記載の光学部品であって、光学材料が、量子閉じ込め半導体ナノ粒子が中に分布している母材をさらに含む光学部品。
【請求項１０】
請求項１に記載の光学部品であって、光学材料が、光散乱体をさらに含む光学部品。
【請求項１１】
請求項１に記載の光学部品であって、光学材料が完全に封入されている光学部品。
【請求項１２】
請求項１に記載の光学部品であって、接着材料がＵＶ硬化性アクリラートウレタンを含む光学部品。
【請求項１３】
請求項１に記載の光学部品であって、第一の基板がガラスを含む光学部品。
【請求項１４】
請求項１に記載の光学部品であって、第二の基板がガラスを含む光学部品。
【請求項１５】
光源、および光源によって発生した光の少なくとも一部を受ける位置に置かれた光学部品を含む照明装置であって、該光学部品が請求項１に記載の光学部品を含む照明装置。
【請求項１６】
請求項１５に記載の照明装置であって、光源が固体半導体発光ダイオードを含む照明装置。
【請求項１７】
一つ以上の光源を受けるように構成された照明器具であって、一つ以上の光源によって発生した光の少なくとも一部が器具から発光される前に光学部品の中を通過するよう、一つ以上の光源の位置に相対して器具の中に置かれた光学部品を含み、該光学部品が請求項１に記載の光学部品を含む照明器具。
【請求項１８】
照明器具に取り付けるよう構成されたカバー板であって、請求項１に記載の光学部品を含むカバー板。
【請求項１９】
光学部品を作製する方法であって、
第一の基板の第一の表面の所定の領域の上に置かれた量子閉じ込め半導体ナノ粒子を含む光学材料を含む第一の基板を提供すること；
光学材料を含む第一の基板の第一の表面の上および光学材料に覆われていない第一の基板の第一の表面の任意の一部の上に接着材料を含む層を形成すること；
接着材料を含む層の上に第二の基板を置くこと；および
基板を一緒に密閉すること
を含む方法。
【請求項２０】
光学部品を作製する方法であって、
量子閉じ込め半導体ナノ粒子を含む光学材料を、第一の基板の第一の表面の所定の領域の上に置くこと；
光学材料上および光学材料に覆われていない第一の基板の第一の表面の任意の一部の上に、接着材料を含む層を形成すること；
接着材料を含む層の上に第二の基板を置くこと；および
基板を一緒に密閉すること
を含む方法。
【請求項２１】
請求項２０に記載の方法であって、量子閉じ込め半導体ナノ粒子を含む光学材料を、量子閉じ込め半導体ナノ粒子および液体溶媒を含むインクとして付着させる方法。
【請求項２２】
請求項２１に記載の方法であって、液体溶媒が、架橋され得る一つ以上の官能基を含む組成物を含む方法。
【請求項２３】
請求項２１に記載の方法であって、光学材料を空気中で付着させる方法。
【請求項２４】
請求項２１に記載の方法であって、光学材料を、酸素を含まない雰囲気中で付着させる方法。
【請求項２５】
請求項２１に記載の方法であって、インクを、その上に接着材料を含む層を形成させる前に硬化させる方法。
【請求項２６】
請求項２２に記載の方法であって、インクを、その上に接着材料を含む層を形成させる前に硬化させる方法。
【請求項２７】
請求項２６に記載の方法であって、架橋可能な官能基を架橋することによってインクを硬化させる方法。
【請求項２８】
請求項２２に記載の方法であって、架橋され得る一つ以上の官能基を含む組成物が共溶媒であってもよい方法。
【請求項２９】
請求項１９または２０に記載の方法であって、光学材料がさらに光散乱体を含む方法。
【請求項３０】
請求項１９または２０に記載の方法であって、光学材料がさらに母材を含む方法。
【請求項３１】
請求項１９または２０に記載の方法であって、光学材料上に所定量の接着材料を分注し、その上に第二の基板を配置し、および第二の基板を第一の基板の第一の表面に向かって押し付けて接着材料を第一の基板の第一の表面の上（例えば、光学材料上、および光学材料に覆われていない第一の基板の第一の表面の任意の一部の上）に広げることによって接着材料を含む層を形成して、接着材料を含む層を形成させる方法。
【請求項３２】
請求項３１に記載の方法であって、接着材料を含む層を加工して基板を一緒に密閉する方法。
【請求項３３】
請求項１に記載の光学部品であって、第一の基板が、所定の波長の光に対し少なくとも８０％光学的に透明である光学部品。
【請求項３４】
請求項１に記載の光学部品であって、第二の基板が、所定の波長の光に対し少なくとも８０％光学的に透明である光学部品。
【請求項３５】
請求項３４に記載の光学部品であって、第一の基板が、所定の波長の光に対し少なくとも８０％光学的に透明である光学部品。
【請求項３６】
請求項２０に記載の方法であって、第一の基板が、所定の波長の光に対し少なくとも８０％光学的に透明である方法。
【請求項３７】
請求項１９または２０に記載の方法であって、第二の基板が、所定の波長の光に対し少なくとも８０％光学的に透明である方法。
【請求項３８】
請求項３７に記載の方法であって、第一の基板が、所定の波長の光に対し少なくとも８０％光学的に透明である方法。
【請求項３９】
請求項１９または２０に記載の方法であって、約３６５ｎｍから約４７０ｎｍの範囲内にピーク波長をもつ光を、密閉された光学部品に照射することをさらに含む方法。
【請求項４０】
請求項３９に記載の方法であって、ピーク波長が約４５０ｎｍである光を、密閉された光学部品に照射することをさらに含む方法。
【請求項４１】
請求項３９に記載の方法であって、光が約１０から約１００ｍＷ／ｃｍ２の範囲内に光束をもつ方法。
【請求項４２】
請求項４０に記載の方法であって、温度が約２５℃から約８０℃の範囲にある間に光学部品が照射される方法。
【請求項４３】
請求項１に記載の光学部品であって、光学材料中の量子閉じ込め半導体ナノ粒子が、少なくとも約７０％の固体光ルミネセンス量子効率をもつ光学部品。
【請求項４４】
請求項１に記載の光学部品であって、光学材料中の量子閉じ込め半導体ナノ粒子が、少なくとも約８０％の固体光ルミネセンス量子効率をもつ光学部品。
【請求項４５】
請求項１に記載の光学部品であって、光学材料中の量子閉じ込め半導体ナノ粒子が、少なくとも約９０％の固体光ルミネセンス量子効率をもつ光学部品。
【請求項４６】
請求項１に記載の光学部品であって、接着材料が酸素障壁特性をもつ光学部品。
【請求項４７】
請求項１に記載の光学部品であって、接着材料が酸素障壁特性および防湿特性をもつ光学部品。
【請求項４８】
請求項２０に記載の方法であって、接着材料が酸素障壁特性をもつ方法。
【請求項４９】
請求項１９または２０に記載の方法であって、接着材料が酸素障壁特性および防湿特性をもつ方法。
【請求項５０】
請求項１に記載の光学部品であって、光学材料が、一つ以上の異なったタイプの量子閉じ込め半導体ナノ粒子を含み、各異なったタイプの量子閉じ込め半導体ナノ粒子が、光学材料に含まれる少なくとも一つの別のタイプの量子閉じ込め半導体ナノ粒子によって放出される所定の波長とは異なった所定の波長で光を放出する光学部品。
【請求項５１】
請求項１に記載の光学部品であって、光学材料が２つ以上の光学材料を含む光学部品。
【請求項５２】
請求項５１に記載の光学部品であって、異なった光学材料が、層状に配置された別々の層として光学部品に含まれている光学部品。
【請求項５３】
請求項５１に記載の光学部品であって、異なった光学材料が、パターン層の別々のフィーチャとして含まれている光学部品。
【請求項５４】
請求項５１に記載の光学部品であって、量子閉じ込め半導体ナノ粒子が半導体ナノ結晶を含む光学部品。
【請求項５５】
請求項１または５０に記載の光学部品であって、接着材料を含む層および第二の基板の間に置かれた量子閉じ込め半導体ナノ粒子を含む第二の光学材料をさらに含む光学部品。
【請求項５６】
請求項５５に記載の光学部品であって、第二の光学材料が一つ以上の異なったタイプの量子閉じ込め半導体ナノ粒子を含み、各異なったタイプの量子閉じ込め半導体ナノ粒子が、光学材料に含まれる少なくとも一つの別のタイプの量子閉じ込め半導体ナノ粒子によって放出される所定の波長とは異なった所定の波長で光を放出する光学部品。
【請求項５７】
請求項５５に記載の光学部品であって、第二の光学材料が２つ以上の光学材料を含む光学部品。
【請求項５８】
請求項５７に記載の光学部品であって、第二の光学材料に含まれる２つ以上の光学材料が、層状に配置された別々の層として光学部品に含まれる光学部品。
【請求項５９】
請求項５７に記載の光学部品であって、第二の光学材料に含まれる２つ以上の光学材料が、パターン層の別々のフィーチャとして光学部品に含まれる光学部品。
【請求項６０】
請求項５５に記載の光学材料であって、第二の光学材料が光散乱体をさらに含む光学部品。
【請求項６１】
請求項５５に記載の光学部品であって、光学材料および第二の光学材料に含まれる量子閉じ込め半導体ナノ粒子が半導体ナノ結晶を含む光学部品。
【請求項６２】
請求項５５に記載の光学部品であって、光学材料および第二の光学材料が、同一の所定の配置で置かれており、ならびに第二の光学材料が光学材料と重なり合うように並べられている光学部品。
【請求項６３】
請求項１９または２０に記載の方法であって、第二の基板が、この表面の第二の所定の領域の上に置かれた量子閉じ込め半導体ナノ粒子を含む第二の光学材料を、第一の基板と向かい合うように含む方法。
【請求項６４】
請求項６３に記載の方法であって、第二の光学材料が一つ以上の異なったタイプの量子閉じ込め半導体ナノ粒子を含み、各異なったタイプの量子閉じ込め半導体ナノ粒子が、光学材料に含まれる少なくとも一つの別のタイプの量子閉じ込め半導体ナノ粒子によって放出される所定の波長とは異なった所定の波長で光を放出する方法。
【請求項６５】
請求項６３に記載の方法であって、第二の光学材料が２つ以上の光学材料を含む方法。
【請求項６６】
請求項６５に記載の方法であって、第二の光学材料に含まれる２つ以上の光学材料が、層状に配置された別々の層として光学部品に含まれる方法。
【請求項６７】
請求項６５に記載の方法であって、第二の光学材料に含まれる２つ以上の光学材料が、パターン層の別々のフィーチャとして光学部品に含まれる方法。
【請求項６８】
請求項６５に記載の方法であって、光学材料および第二の光学材料が、同一の所定の配置で置かれており、ならびに第二の光学材料が光学材料と重なり合うように並べられている方法。
【請求項６９】
請求項５５に記載の光学部品であって、第二の光学材料がさらに母材を含む光学部品。
【請求項７０】
請求項９に記載の光学部品であって、光学材料が、母材の重量あたり１５重量パーセント以下のナノ粒子を含む光学部品。
【請求項７１】
請求項１に記載の光学部品であって、光学材料が約２００ミクロンまでの厚さをもつ光学部品。
【請求項７２】
請求項７０に記載の光学部品であって、第二の光学材料が、母材の重量あたり１５重量パーセント以下のナノ粒子を含む光学部品。
【請求項７３】
請求項５５に記載の光学部品であって、第二の光学材料が約２００ミクロンまでの厚さをもつ光学部品。
【請求項７４】
請求項６３に記載の方法であって、第二の光学材料がさらに母材を含む方法。
【請求項７５】
請求項２０に記載の方法であって、光学材料が、母材の重量あたり１５重量パーセント以下のナノ粒子を含む方法。
【請求項７６】
請求項２０に記載の方法であって、光学材料が約２００ミクロンまでの厚さをもつ方法。
【請求項７７】
請求項７４に記載の方法であって、第二の光学材料が母材の重量あたり１５重量パーセント以下のナノ粒子を含む方法。
【請求項７８】
請求項６３に記載の方法であって、第二の光学材料が約２００ミクロンまでの厚さをもつ方法。
【請求項７９】
複数の光学部品を作製する方法であって、
量子閉じ込め半導体ナノ粒子を含む光学材料を、第一の基板の第一の表面の複数の所定の領域上に付着させること；
光学材料に覆われていない第一の基板の第一の表面の任意の一部の上に、接着材料を含む層を形成すること；
接着材料を含む層の上に第二の基板を置くこと；
基板を一緒に密閉して密閉構造物を形成すること；および
密閉構造物から、光学材料を含む所定の領域を含む各個の光学部品を分離すること
を含む方法。
【請求項８０】
複数の光学部品を作製する方法であって、
第一の基板の第一の表面上に置かれた光学材料を含む複数の所定の領域を含む第一の基板を提供すること；
光学材料に覆われていない第一の基板の第一の表面の任意の一部の上に、接着材料を含む層を形成すること；
接着材料を含む層の上に第二の基板を置くこと；
基板を一緒に密閉して密閉構造物を形成すること；および
密閉構造物から、光学材料を含む所定の領域を含む各個の光学部品を分離すること
を含む方法。
【請求項８１】
請求項７９に記載の方法であって、量子閉じ込め半導体ナノ粒子を含む光学材料を、量子閉じ込め半導体ナノ粒子および液体溶媒を含むインクとして付着させる方法。
【請求項８２】
請求項８１に記載の方法であって、液体溶媒が、架橋され得る一つ以上の官能基を含む組成物を含む方法。
【請求項８３】
請求項８１に記載の方法であって、光学材料を空気中で付着させる方法。
【請求項８４】
請求項８１に記載の方法であって、光学材料を、酸素を含まない雰囲気中で付着させる方法。
【請求項８５】
請求項８１に記載の方法であって、インクを、その上に接着材料を含む層を形成させる前に硬化させる方法。
【請求項８６】
請求項８２に記載の方法であって、インクを、その上に接着材料を含む層を形成させる前に硬化させる方法。
【請求項８７】
請求項８６に記載の方法であって、架橋可能な官能基を架橋することによってインクを硬化させる方法。
【請求項８８】
請求項８２に記載の方法であって、架橋され得る一つ以上の官能基を含む組成物が共溶媒であってもよい方法。
【請求項８９】
請求項７９または８０に記載の方法であって、光学材料が光散乱体をさらに含む方法。
【請求項９０】
請求項７９または８０に記載の方法であって、光学材料がさらに母材を含む方法。
【請求項９１】
請求項７９または８０に記載の方法であって、光学材料上に所定量の接着材料を分注し、その上に第二の基板を配置し、および第二の基板を第一の基板の第一の表面に向かって押し付けて接着材料を、光学材料を含む第一の基板の第一の表面の上に広げることによって接着材料を含む層を形成して、接着材料を含む層を形成させる方法。
【請求項９２】
請求項９１に記載の方法であって、接着材料を含む層を加工して基板を一緒に密閉する方法。
【請求項９３】
請求項７９または８０に記載の方法であって、接着材料が酸素障壁特性をもつ方法。
【請求項９４】
請求項７９または８０に記載の方法であって、接着材料が酸素障壁特性および防湿特性をもつ方法。
【請求項９５】
請求項１９、２０、７９または８０に記載の方法であって、光学部品に対して内側となる基板表面の一方または両方が滑らかでない方法。
【請求項９６】
請求項７９または８０に記載の方法であって、約３６５ｎｍから約４７０ｎｍの範囲内にピーク波長をもつ光を、密閉された光学部品に照射することをさらに含む方法。
【請求項９７】
請求項９６に記載の方法であって、光が約１０から約１００ｍＷ／ｃｍ２の範囲内に光束をもつ方法。
【請求項９８】
請求項９６に記載の方法であって、温度が約２５℃から約８０℃の範囲にある間に光学部品が照射される方法。
【請求項９９】
請求項７９または８０に記載の方法であって、第一の基板および第二の基板がガラスを含む方法。
【請求項１００】
請求項７９または８０に記載の方法であって、各個の光学部品が水ジェット技術によって分離される方法。
【請求項１０１】
請求項１９または２０に記載の方法であって、光学部品が、光学材料を含む所定の領域の周縁と密閉構造物の辺縁との間に、光学材料を含まない辺縁シール面を含んでいる方法。
【請求項１０２】
請求項７９または８０に記載の方法であって、各個の光学部品が、光学材料を含む所定の領域の周縁と密閉構造物の辺縁との間に、光学材料を含まない辺縁シール面を含んでいる方法。
【請求項１０３】
請求項１に記載の光学部品であって、光学材料を含む所定の領域の周縁と密閉構造物の辺縁との間に、光学材料を含まない辺縁シール面を含む光学部品。
【請求項１０４】
請求項１に記載の光学部品であって、光学部品に対して内側となる基板表面の一方または両方が滑らかでない光学部品。
【請求項１０５】
請求項１に記載の光学部品であって、第二の基板が、この表面の第二の所定の領域の上に置かれた量子閉じ込め半導体ナノ粒子を含む第二の光学材料を、第一の基板の第一の表面と向かい合って含む光学部品。
【請求項１０６】
請求項１０５に記載の光学部品であって、密閉構造物に含まれる光学材料の外側周縁と密閉構造物の辺縁との間に、光学材料を含まない辺縁シール面を含む光学部品。
【請求項１０７】
請求項７９または８０に記載の方法であって、第二の基板が、この表面の複数の第二の所定の領域の上に置かれた量子閉じ込め半導体ナノ粒子を含む第二の光学材料を含み、複数の第一の所定の領域と複数の第二の所定の領域とが、基板が密閉されるとき互いに重なり合うように並べられる方法。
【請求項１０８】
請求項６５に記載の方法であって、第二の光学材料が、光散乱体をさらに含む方法。
【請求項１０９】
請求項６５に記載の方法であって、光学材料および第二の光学材料に含まれる量子閉じ込め半導体ナノ粒子が半導体ナノ結晶を含む方法。
【請求項１１０】
本明細書に表示および記載されている内容の、新規、有用および非自明な方法、機械、製造物および組成物。
【発明の詳細な説明】
【技術分野】
【０００１】
優先権の主張
本出願は、米国出願番号６１／２５２，６５８（２００９年１０月１７日出願）、６１／２５２，７４３（２００９年１０月１９日出願）および６１／２９１，０７２（２００９年１２月３０日出願）に対する優先権を主張するものである。これらの出願は、全体が、参照により本明細書に組み込まれる。
【０００２】
本発明は、光学部品、これを含む製品および関連方法に関し、より詳しくは、ナノ粒子を含む光学部品、これを含む製品および関連方法に関する。
【発明の概要】
【発明が解決しようとする課題】
【０００３】
本発明は、ナノ粒子を含む光学部品、ナノ粒子を含む光学部品を作製する方法、およびナノ粒子を含む光学部品を含む製品に関する。
【課題を解決するための手段】
【０００４】
本発明の一つの態様によれば、第一の基板と、第一の基板の第一の表面の所定の領域上に置かれた量子閉じ込め半導体ナノ粒子を含む光学材料と、光学材料上および光学材料に覆われていない第一の基板の第一の表面の任意の一部の上に置かれた接着材料を含む層と、および接着材料を含む層上に置かれた第二の基板とを含む光学部品であって、接着材料を含む層によって、第一および第二の基板が一緒に密閉されている光学部品が提供される。
【０００５】
一定の実施形態において、光学部品は、光学材料を含む所定の領域の周縁と密閉構造物の辺縁との間に、光学材料を含まない辺縁シール面を含んでいてもよい。
【０００６】
一定の実施形態において、辺縁シール面は、光学材料の周縁の周辺において実質的に均一であってもよく、より好ましくは均一であってもよい。
【０００７】
一定の実施形態において、光学部品は、さらに、接着材料を含む層と第二の基板との間に置かれた量子閉じ込め半導体ナノ粒子を含む第二の光学材料を含む。
【０００８】
一定の実施形態において、第一および第二の光学材料は、同一であっても異なっていてもよい所定の配置を含む。
【０００９】
一定の好適な実施形態において、第二の光学材料は、第一の基板の第一の表面の第一の所定の領域上に置かれた第一の光学材料の配置と同じ配置を含む。
【００１０】
一定の実施形態において、第一および第二の光学材料は、一方が他方の上に配置されている。
【００１１】
好適な実施形態において、光学部品は、さらに、第二の基板の第一の表面の第二の所定の領域上に置かれた量子閉じ込め半導体ナノ粒子を含む第二の光学材料を含み、接着材料を含む層は、第一および第二の基板上の光学材料および光学材料が置かれていない第一の基板の第一の表面および第二の基板の第一の表面の任意の一部の上の間に置かれている。このような実施形態の一部において、所定の領域は、一方が他方の上に配置されている。一定の好適な実施形態において、所定の領域は、互いに完全に重なっている。
【００１２】
一定の実施形態において、光学部品は、光学材料の周縁と密閉構造物の辺縁との間に、光学材料を含まない辺縁シール面を含む。一定の実施形態において、辺縁シール面は、光学材料の周縁の周辺が実質的に均一であってもよく、より好ましくは均一であってもよい。
【００１３】
一定の実施形態において、各基板の辺縁シール面は、互いに対して密閉構造物の中で互いに重なるように配置されている。
【００１４】
一定の実施形態において、光学材料および接着剤層が間に置かれている基板の表面の少なくとも一方、好ましくは両方とも滑らかでない。このような実施形態の一部において、このような基板表面の一方または両方にざらつきがある。このような実施形態の一部において、このような基板表面の一方または両方は粗面になっている。このような実施形態の一部において、このような基板表面の一方または両方はエッチングされている。
【００１５】
一定の好適な実施形態において、このような非平滑基板表面の一方または両方は、１０００オングストロームよりも大きい表面粗さ（Ｒａ−算術平均プロファイル粗さパラメータ）をもつ。
【００１６】
一定の実施形態において、非平滑面は、基板を完全には覆っていないが、標準的な方法（例えば、マスキングまたは選択的粗化、エッチング、テクスチャ化など）によってパターン化されている。
【００１７】
一定の実施形態において、光学材料および接着剤が間に置かれている基板表面の一方または両方は滑らかである（例えば、Ｒａが約１００オングストロームよりも小さい）。このような実施形態において、このような滑らかな基板表面の少なくとも一方、好ましくは両方の水接触角は、空気−基板界面において４０°以下、好ましくは２５°以下、およびより好ましくは１５°以下である。
【００１８】
一定の実施形態において、基板の一方または両方は、光学部品を出入りする、少なくとも所定の波長の光に対し少なくとも８０％光学的に透明である。一定の実施形態において、基板の一方または両方は、光学部品を出入りする、少なくとも所定の波長の光に対し少なくとも８５％光学的に透明である。一定の実施形態において、基板の一方または両方は、光学部品を出入りする、少なくとも所定の波長の光に対し少なくとも９０％光学的に透明である。一定の実施形態において、基板の一方または両方は、光学部品を出入りする、少なくとも所定の波長の光に対し少なくとも９５％光学的に透明である。一定の実施形態において、基板の一方または両方は、光学部品を出入りする、少なくとも所定の波長の光に対し少なくとも９９％光学的に透明である。
【００１９】
一定の実施形態において、光学材料は、一つ以上の異なったタイプの量子閉じ込め半導体ナノ粒子（組成、構造および／またはサイズ、またはナノ粒子に基づく）を含み、各異なったタイプの量子閉じ込め半導体ナノ粒子が、該光学材料に含まれる別のタイプの量子閉じ込め半導体ナノ粒子によって放出される所定の波長と同一であっても異なっていてもよい所定の波長の光を放出する。所定の波長は、光学部品の目的とする最終用途に基づいて選択される。２つ以上の異なったタイプの量子閉じ込め半導体ナノ粒子を含む一定の実施形態において、少なくとも２つのタイプが、該光学部品に含まれ得る、少なくとも一つの別のタイプの量子閉じ込め半導体ナノ粒子によって放出される波長とは異なった所定の波長の光を放出することができる。
【００２０】
異なった所定の波長で放出する２つ以上の異なったタイプの量子閉じ込め半導体ナノ粒子を含む一定の実施形態において、異なったタイプの量子閉じ込め半導体ナノ粒子は、一つ以上の異なった光学材料に含まれていてもよい。
【００２１】
一定の実施形態において、例えば、所定の波長は、約４７０ｎｍから約６５０ｎｍ、約５８０ｎｍから約６３０ｎｍ、約５９０ｎｍから約６３０ｎｍ、約５９０ｎｍから約６３０ｎｍ、または約６００ｎｍから約６２０ｎｍ、約６００から約６１０、または６０８から約６１８の範囲であってもよい。
【００２２】
２つ以上の異なった光学材料を含む一定の実施形態において、このような異なった光学材料は、例えば、層状に配置された別々の層として、および／またはパターン層の別々のフィーチャとして含まれ得る。
【００２３】
一定の実施形態において、光学部品は、一つ以上の光学材料を含む一つ以上の別々の層を含んでいてもよい。一定の実施形態において、一つ以上の別々の層は、同一の光学材料を含んでいてもよい。光学材料を含む一つよりも多い層を含む一定の実施形態において、すべての層が同一の光学材料を含むものではない。一定の実施形態において、２つ以上の層が、同一でない光学材料を含んでいてもよい。一定の実施形態において、別々の層のそれぞれが、他の層に含まれている他の光学材料のそれぞれとは異なる光学材料を含んでいてもよい。
【００２４】
一定の好適な実施形態において、量子閉じ込め半導体ナノ粒子は、半導体ナノ結晶を含む。
【００２５】
一定の実施形態において、量子閉じ込め半導体ナノ粒子を含む光学材料は、少なくとも４０％の固体量子効率をもつ。
【００２６】
一定の実施形態において、光学材料は、一つ以上の所定のスペクトル領域に光を放出することができる量子閉じ込め半導体ナノ粒子を含む。
【００２７】
一定の実施形態において、光学材料はさらに、量子閉じ込め半導体ナノ粒子が分布している母材を含む。一定の実施形態において、量子閉じ込め半導体ナノ粒子は、母材の重量の約０．００１から約５重量パーセントまでの範囲の量で光学材料に含まれる。一定の実施形態において、量子閉じ込め半導体ナノ粒子は、母材の重量の約０．１から約３重量パーセントまでの範囲の量で光学材料に含まれる。一定の実施形態において、量子閉じ込め半導体ナノ粒子は、母材の重量の約０．５から約３重量パーセントまでの範囲の量で光学材料に含まれる。一定の実施形態において、量子閉じ込め半導体ナノ粒子は、母材の重量の約０．１から約２重量パーセントまでの範囲の量で光学材料に含まれる。一定の実施形態において、量子閉じ込め半導体ナノ粒子は、母材の重量の約０．１から約１重量パーセントまでの範囲の量で光学材料に含まれる。一定の実施形態において、量子閉じ込め半導体ナノ粒子は、母材の重量の約０．１から約０．７５重量パーセントまでの範囲の量で光学材料に含まれる。
【００２８】
母材をさらに含む光学材料の一定の実施形態において、量子閉じ込め半導体ナノ粒子は、母材の約５重量パーセントよりも多量に光学材料に含まれていてもよい。例えば、光学材料は、母材の重量あたり約５から約２０重量パーセントの量子閉じ込め半導体ナノ粒子を含んでいてもよく、光学材料は、母材の重量あたり約５から約１５重量パーセントの量子閉じ込め半導体ナノ粒子を含んでいてもよく、光学材料は、母材の重量あたり約５から約１０重量パーセントの量子閉じ込め半導体ナノ粒子を含んでいてもよいなどである。
【００２９】
光学材料における上記範囲以外の濃度の量子閉じ込め半導体ナノ粒子であっても、有用または所望であると判断され得る。
【００３０】
一定の実施形態において、光学材料はさらに光散乱体を含む。
【００３１】
一定の実施形態において、光散乱体は光散乱粒子を含む。一定の実施形態において、光散乱粒子は、母材の重量の約０．００１から約５重量パーセントまでの範囲の量で光学材料に含まれる。一定の実施形態において、光散乱粒子は、母材の重量の約０．５から約３重量パーセントまでの範囲の量で光学材料に含まれる。一定の実施形態において、光散乱粒子は、母材の重量の約１から約３重量パーセントまでの範囲の量で光学材料に含まれる。一定の実施形態において、光散乱粒子は、母材の重量の約１から約２重量パーセントまでの範囲の量で光学材料に含まれる。一定の実施形態において、光散乱粒子は、母材の重量の約０．１から約１重量パーセントまでの範囲の量で光学材料に含まれる。一定の実施形態において、光散乱粒子は、母材の重量の約０．０５から約１重量パーセントまでの範囲の量で光学材料に含まれる。
【００３２】
一定の実施形態において、光散乱粒子は、母材の約５重量パーセントよりも多量に光学材料に含まれる。例えば、光学材料は、母材の重量あたり約５から約２０重量パーセントの光散乱粒子を含んでいてもよく、光学材料は、母材の重量あたり約５から約１５重量パーセントの光散乱粒子を含んでいてもよく、光学材料は、母材の重量あたり約５から約１０重量パーセントの光散乱粒子を含んでいてもよいなどである。
【００３３】
光学材料における上記範囲以外の濃度の光散乱粒子であっても、有用または所望であると判断され得る。
【００３４】
一定の実施形態において、光学部品は、固体照明装置のカバー板として使用することができる。
【００３５】
一定の実施形態において、基板の一方または両方は剛性である。
【００３６】
一定の実施形態において、基板の一方または両方は可塑性である。
【００３７】
一定の実施形態において、基板の少なくとも一つが、照明装置の光拡散部品を含んでいてもよい。
【００３８】
一定の実施形態において、光学材料は、基板の表面の所定の領域上の一つ以上の層として置かれる。
【００３９】
一定の実施形態において、母材を含む光学材料を含む層は、例えば、約０．１ミクロンから約１ｃｍの厚さである。一定の実施形態において、母材を含む光学材料を含む層は、約０．１から約２００ミクロンの厚さである。一定の実施形態において、母材を含む光学材料を含む層は、約１０から約２００ミクロンの厚さである。一定の実施形態において、母材を含む光学材料を含む層は、約３０から約８０ミクロンの厚さである。これら以外の厚さを有用または所望であると判断することも可能である。
【００４０】
一定の実施形態において、光学材料の中に含まれる量子閉じ込め半導体ナノ粒子はカドミウムを含まない。
【００４１】
一定の実施形態において、光学材料の中に含まれる量子閉じ込め半導体ナノ粒子は、ＩＩＩ−Ｖ半導体材料を含む。
【００４２】
一定の実施形態において、光学材料の中に含まれる量子閉じ込め半導体ナノ粒子は、半導体材料を含むコア、およびコアの表面の少なくとも一部の上に置かれた無機シェルを含む半導体ナノ結晶を含む。
【００４３】
本明細書記載の光学部品の中に含まれる接着材料は、好ましくは光透過特性および接着品質で選択される。
【００４４】
一定の好適な実施形態において、接着材料は、光学部品を出入りする、少なくとも所定の波長の光に対して光学的に透明である。
【００４５】
一定の実施形態において、接着材料は、光学部品を出入りする、少なくとも所定の波長の光に対して少なくとも８０％光学的に透明である。一定の実施形態において、接着材料は、光学部品を出入りする、少なくとも所定の波長の光に対して少なくとも８５％光学的に透明である。一定の実施形態において、接着材料は、光学部品を出入りする、少なくとも所定の波長の光に対して少なくとも９０％光学的に透明である。一定の実施形態において、接着材料は、光学部品を出入りする、少なくとも所定の波長の光に対して少なくとも９５％光学的に透明である。一定の実施形態において、接着材料は、光学部品を出入りする、少なくとも所定の波長の光に対して少なくとも９９％光学的に透明である。
【００４６】
一定の好適な実施形態において、接着材料は、密閉している間に黄ばむことも変色することもない。より好ましくは、接着材料は、光学部品の有用耐用期間内に黄ばんだり変色したりして、光学部品の光学特性を実質的に変えることはない。
【００４７】
一定の好適な実施形態において、接着材料は、光学部品の基板を一緒に密閉するのに適した接着特性をもつ。より好ましくは、シールは、光学部品の有用耐用期間内に一部または全部が薄い層に裂けたり、そうでなければ機能しなくなったりすることはない。
【００４８】
一定の好適な実施形態において、接着材料の性質は、光学材料の固体光ルミネセンス量子効率に対して最小限の影響しか与えない。
【００４９】
一定の好適な実施形態において、接着材料は酸素障壁特性をもつ。
【００５０】
一定の好適な実施形態において、接着材料は酸素障壁特性および防湿特性をもつ。
【００５１】
一定の好適な実施形態において、接着材料は、光学材料および光学材料の外部量子効率に悪影響を与えない条件下で硬くする（例えば硬化または乾燥させる）ことができる。好ましくは、接着材料はＵＶ硬化させることができる。
【００５２】
一定の好適な実施形態において、接着材料は、層を形成するに際して、光学材料上に分注された後も、最小限の落ち込みで盛り上がった状態が残る程度の粘度をもつ。この粘度特性によって、基板の間にある物質が、裸眼で観察できる気泡を実質的に含むことがなく、および好ましくは、含むことがない光学部品を実現することを容易にする。好適な接着材料はＵＶ硬化性アクリル系ウレタンである。ＵＶ硬化性アクリル系ウレタンの例は、Ｎｏｒｌａｎｄ光学接着剤６８およびＮｏｒｌａｎｄ光学接着剤６８Ｔという名のＮｏｒｌａｎｄ  Ａｄｈｅｓｉｖｅｓ社によって販売されている製品などである。
【００５３】
一定の実施形態において、接着材料は、感圧接着剤を含んでいてもよい。
【００５４】
一定の実施形態において、光学部品はさらに、一つ以上の別々の障壁層を含んでいてもよい。障壁材料は、実質的に酸素を通さない材料である。一定の実施形態において、障壁層は、実質的に酸素および水を通さない。酸素障壁特性を有さない接着材料を含む実施形態においては、光学材料上に別々の障壁層を含ませることが望ましい可能性がある。
【００５５】
場合により、部品にはさらなる材料を含ませることができる。一定の実施形態において、このような材料は、付加的な層として含ませることができる。一定の実施形態において、このような材料は、光学材料に含ませるか、および／または接着材料を含む層に含ませることができる。
【００５６】
一定の実施形態において、層は、一つ以上の副層を含んでいてもよい。
【００５７】
一定の実施形態において、光学部品は光源を用いて有用となる。
【００５８】
一定の実施形態において、光学材料は、少なくとも一つのスペクトル領域における光源からの光出力の全部または一部を変えることができる。
【００５９】
一定の実施形態において、光学材料は、少なくとも一つのスペクトル領域における光源からの光出力を補うことができる。
【００６０】
一定の実施形態において、光学材料は、少なくとも一つのスペクトル領域における光源からの光出力の全部または実質的に全部を変えることができる。
【００６１】
本発明の一態様によれば、光源、および光源によって発生した光の少なくとも一部を受ける位置に置かれた本明細書記載の光学部品であって、本明細書に教示された光学部品を含む光学部品を含む照明装置が提供される。
【００６２】
一定の実施形態において、照明装置は、少なくとも一方が本発明に係る光学部品を含む光学部品である２つ以上の異なった光学部品を積層状に含んでいてもよい。
【００６３】
一定の好適な実施形態において、光学部品は、光源と直接的に接触していない。
【００６４】
一定の好適な実施形態において、操作中の発光装置内のナノ粒子が存在する位置における温度は９０℃以下である。
【００６５】
一定の好適な実施形態において、照明装置は、固体光源を含む固体照明装置を含む。固体光源の好適な例は、半導体発光ダイオード（ＬＥＤ）などであるが、これは、場合により、ＬＥＤと光学部品との間に発光色変換材料をさらに含むことが可能である。
【００６６】
本明細書に記載されているこれ以外の光源の例も、本発明の照明装置に用いることができる。
【００６７】
本発明の別の一態様によれば、一つ以上の光源を受けるように構成された照明器具であって、光源によって発生した光の少なくとも一部が器具から発光される前に光学部品の中を通過するよう、一つ以上の光源の位置に相対して器具の中に置かれた本明細書記載の光学部品であって、本明細書に教示されている光学部品を含む照明器具が提供される。
【００６８】
一定の実施形態において、照明器具は、少なくとも一方が本発明に係る光学部品を含む光学部品である２つ以上の異なった光学部品を積層状に含んでいてもよい。
【００６９】
本発明のさらなる一態様によれば、照明器具に取り付けるよう構成されたカバー板であって、本明細書に教示された光学部品を含むカバー板が提供される。
【００７０】
本発明の別の一態様によれば、光学部品を作製する方法であって、量子閉じ込め半導体ナノ粒子を含む光学材料を、第一の基板の第一の表面の所定の領域の上に付着させること、光学材料上および光学材料に覆われていない第一の基板の第一の表面の任意の一部の上に、接着材料を含む層を形成すること、接着材料を含む層の上に第二の基板を置くこと、および基板を一緒に密閉することを含む方法が提供される。
【００７１】
一定の実施形態において、光学部品は、光学材料の周縁と密閉構造物の辺縁との間にある辺縁シール面であって、光学材料を含まない辺縁シール面を含むよう形成されている。一定の実施形態において、辺縁シール面は、光学材料の周縁の周辺が実質的に均一であってもよく、より好ましくは均一であってもよい。
【００７２】
一定の実施形態において、各基板の辺縁シール面は、互いに対して密閉構造物の中で互いに重なるように配置されている。
【００７３】
一定の好適な実施形態において、このような非平滑基板表面の一方または両方は、１０００オングストロームよりも大きい表面粗さ（Ｒａ−算術平均プロファイル粗さパラメータ）をもつ。
【００７４】
一定の実施形態において、非平滑面は、基板を完全には覆っていないが、標準的な方法（例えば、マスキングまたは選択的粗化、エッチング、テクスチャ化など）によってパターン化されている。
【００７５】
一定の実施形態において、光学材料および接着剤が間に置かれている基板の表面の一方または両方は滑らかである。このような実施形態の一部において、このような滑らかな基板表面の少なくとも一方の、好ましくは両方の水接触角は、空気−基板界面において４０°以下、好ましくは２５°以下、およびより好ましくは１５°以下である。
【００７６】
一定の実施形態において、光学部品を作製する方法は、量子閉じ込め半導体ナノ粒子を含む光学材料を、第一の基板の第一の表面の複数の所定領域上に付着させること、光学材料上および光学材料に覆われていない第一の基板の第一の表面の任意の一部の上に、接着材料を含む層を形成すること、接着材料を含む層の上に第二の基板を置くこと、基板を一緒に密閉して密閉構造物を形成すること、および密閉構造物から個別の光学部品を分離することを含んでいてもよいが、ここで、個別の光学部品は、光学材料を含む所定の領域を含む、密閉された基板の一部に対応する。
【００７７】
個別の光学部品の分離は、水ジェット切断、スコアリング、レーザ切断、または他の技術によって行うことができる。
【００７８】
別の実施形態において、光学部品を作製する方法は、第一の基板の第一の表面上に置かれた光学材料を含む所定の領域を含む第一の基板を提供すること、光学材料上および光学材料に覆われていない第一の基板の第一の表面の任意の一部の上に、接着材料を含む層を形成すること、接着材料を含む層の上に第二の基板を置くこと、および基板を一緒に密閉することを含む。
【００７９】
一定の実施形態において、光学部品を作製する方法は、第一の基板の第一の表面の上に置かれた光学材料を含む複数の所定の領域を含む、第一の基板を提供すること、光学材料上および光学材料に覆われていない第一の基板の第一の表面の任意の一部の上に、接着材料を含む層を形成すること、接着材料を含む層の上に第二の基板を置くこと、基板を一緒に密閉して密閉構造物を形成すること、および密閉構造物から個別の光学部品を分離することを含んでいてもよいが、ここで、個別の光学部品は、光学材料を含む所定の領域を含む、密閉された基板の一部に対応する。
【００８０】
個別の光学部品の分離は、水ジェット切断、スコアリング、レーザ切断または他の技術によって行うことができる。
【００８１】
一定の実施形態において、個別の光学部品は、光学材料の周縁と密閉構造物の辺縁との間にある辺縁シール面であって、光学材料を含まない辺縁シール面を含むよう形成されている。一定の実施形態において、辺縁シール面は、光学材料の周縁の周辺が実質的に均一であってもよく、より好ましくは均一であってもよい。
【００８２】
一定の好適な実施形態において、各基板の辺縁シール面は、互いに対して密閉構造物の中で互いに重なるように配置されている。
【００８３】
一定の実施形態において、第二の基板は、光学部品にとって内側となる基板の表面の一つ以上の第二の所定の領域の上に置かれた量子閉じ込め半導体ナノ粒子を含む第二の光学材料を含む（図４Ａ参照）。一定の実施形態において、光学材料を含む所定の領域と、第二の光学材料を含む第二の所定の領域とは同じである。一定の実施形態において、このような領域は、密閉構造物の中で互いに重なるように配置されている。
【００８４】
一定の実施形態において、光学材料および第二の光学材料は、本明細書に教示されている光学材料を含んでいてもよい。一定の実施形態において、一つ以上の光学材料は、層状に配置された別々の層として、および／またはパターン層の別々のフィーチャとして含まれていてもよい。
【００８５】
一定の実施形態において、光学材料は、２つ以上の別々の層として置かれていてもよい。
【００８６】
本明細書に記載されている光学材料、量子閉じ込め半導体ナノ粒子、基板、接着材料、および他の選択的フィーチャも、本方法において有用である。
【００８７】
一定の実施形態において、量子閉じ込め半導体ナノ粒子を含む光学材料を、量子閉じ込め半導体ナノ粒子および液体溶媒を含むインクとして付着させる。一定の好適な実施形態において、液体溶媒は、架橋され得る一つ以上の官能基を含む組成物を含む。官能単位は、例えば、ＵＶ処理、熱処理、または当業者によって容易に確認することができる別の架橋技術によって架橋することができる。一定の実施形態において、架橋され得る一つ以上の官能単位を含む組成物は、液体溶媒そのものであってもよい。一定の実施形態において、架橋され得る一つ以上の官能単位を含む組成物は共溶媒であってもよい。一定の実施形態において、架橋され得る一つ以上の官能単位を含む組成物は、液体溶媒との混合物の成分であってもよい。一定の実施形態において、インクはさらに光散乱体を含んでいてもよい。
【００８８】
光学材料がインク中に置かれている一定の実施形態において、インクは、接着材料を含む層を形成させる前に、（例えば、溶媒を蒸発もしくは乾燥させることによって、硬化によって、または具体的なインクの組成に基づいて適切な他の方法によって）硬くすることができる。好ましくは、接着材料はＵＶ硬化させることができる。
【００８９】
一定の実施形態において、インク硬化手順は空気中で行うことができる。
【００９０】
一定の実施形態において、インク硬化手順は、好ましくは空気のないところで行われる。
【００９１】
一定の実施形態において、光学材料は、さらに母材を含む。このような実施形態の一部において、母材は、硬化性である、インクの液状媒質を含んでいてもよい。このような実施形態の一部において、光学材料は、好ましくは、次にこの上に置かれる次の層を形成させる前に硬化されている。
【００９２】
一定の実施形態において、接着材料を含む層は、光学材料の上に所定量の接着材料を置き、この上に第二の基板を配置し、および第二の基板に圧力をかけて第一の基板の第一の表面全体（例えば、光学材料上、および光学材料に覆われていない第一の基板の第一の表面の任意の一部の上）に接着材料を広げることによって形成される。この後、接着材料を硬化させて、光学部品を形成させる。
【００９３】
光学部品を製造する際に、分注する接着材料の量は、カバーしようとする領域のサイズ、および接着材料から形成されるべき層の所望の厚さに基づいて予め決めておくことができる。好適な実施形態において、第一と第二の基板の間の領域を完全に覆い、基板を一緒にしたときに基板の間から押し出されるものがほとんどなく所定の厚さをもつ層を形成する量が用いられる。一定の実施形態において、層は、約２０から約２００ミクロンの厚さである。光学部品を形成させるために基板を一緒にしたときに基板の間から押し出される余剰物は、好ましくは層を硬化させた後に除去する。除去するのに適した技術の例は、切断、研磨などである。他の適切な技術も、関連技術分野の当業者によって容易に確認することができる。
【００９４】
一定の実施形態において、硬くすることは、接着材料を、この硬化特性に応じて、硬化または乾燥させることを含む。
【００９５】
一定の好適な実施形態において、接着材料を含む層は、基板間の領域を完全に覆う。
【００９６】
上記および他の本明細書記載の態様および実施形態は、すべて本発明の実施形態を構成する。
【００９７】
量子閉じ込め半導体ナノ粒子、光散乱体、母材、支持要素、他のフィーチャおよび上記したものの要素に関するさらなる情報、ならびに本発明で有用な他の情報は後述されている。
【００９８】
本発明の特定の態様および／または実施形態について本明細書に記載された任意の特徴を、本明細書に記載された本発明の任意の他の態様および／または実施形態の他特徴の任意の一つ以上と組み合わせ、この組合せの適合性を確かなものにするのに適切な改変を加えることができることは、本発明が関連する技術分野における当業者には当然理解できることである。このような組合せも、本開示によって想定された本発明の一部であるとみなされる。
【００９９】
上記の一般的な説明および下記の詳細な説明はともに例示的で説明のためのものにすぎず、請求の範囲に記載された発明を制約するものではないと理解されるべきである。他の実施形態は、本明細書および図面に鑑み、請求の範囲の記載および本明細書に開示された発明の実施を見れば、当業者には明らかである。
【図面の簡単な説明】
【０１００】
【図１】本発明に係る方法の一実施形態の流れ図の概要の一例を示す概略図である。
【図２】本発明に係る光学部品の一実施形態例を断面図にて示す概略図である。
【図３】量子効率を測定する方法を例示するためのスペクトル図を示す。
【図４Ａ】第二の基板の表面上に光学材料を含む光学部品の実施形態の一例を調製するための本発明の方法における中間手順の実施形態の一例を示す概略図である。
【図４Ｂ】各基板の内側表面上に光学材料を含む光学部品の実施形態の一例を断面図にて示す概略図である。
【図５】本発明に係る方法の一実施形態の流れ図の一例を示す概略図である。  添付図は、単なる例示目的で示された簡略図であり、実際の構造は、特に図示された製品の相対的大きさおよび態様など、数多くの態様で異なり得る。
【０１０１】
本発明を、本発明の他の利点および可能性とともに、より十分に理解するには、上記図面とともに以下の開示および添付の請求の範囲を参照されたい。
【発明を実施するための形態】
【０１０２】
以下の詳細な説明において、本発明の様々な態様および実施形態をさらに詳しく説明する。
【０１０３】
本発明の一態様によれば、第一の基板と、第一の基板の第一の表面の所定の領域上に置かれた量子閉じ込め半導体ナノ粒子を含む光学材料と、光学材料上および光学材料に覆われていない第一の基板の第一の表面の任意の一部の上に置かれた接着材料を含む層、および接着材料を含む層上に置かれた第二の基板を含む光学部品であって、第一および第二の基板が密閉されている光学部品が提供される。
【０１０４】
図２は、本発明に係る光学部品の一実施形態例を断面図にて示す概略図である。
【０１０５】
一定の実施形態において、光学部品は、光学材料の周縁と密閉構造物の辺縁との間に、光学材料を含まない辺縁シール面を含むように形成されている。一定の実施形態において、辺縁シール面は、光学材料の周縁の周辺において実質的に均一であってもよく、より好ましくは均一であってもよい。
【０１０６】
一定の実施形態において、光学部品は、さらに、接着材料を含む層と第二の基板との間に置かれた量子閉じ込め半導体ナノ粒子を含む第二の光学材料を含む。
【０１０７】
一定の実施形態において、第二の光学材料は、第二の基板の第一の表面の第二の所定領域の上に置かれる。
【０１０８】
一定の実施形態において、第一および第二の光学材料は、所定の配置で光学部品の中に含まれていてもよい。このような実施形態の一部において、第一および第二の光学材料は、互いに同一の所定の配置（例えば、同じ大きさおよび同じ配置（例えば、パターン化されている場合には同じパターンの配置、またはパターン化されていない同じ配置。ただし、組成物は同一であってもなくてもよい）で光学部品の中に含まれていてもよい。一定の実施形態において、光学材料の所定の配置および第二の光学材料の第二の所定の配置は、互いに対し密閉構造物の中で互いに重なるように配置されている。
【０１０９】
第二の基板の表面上に第二の光学材料を含む光学部品の実施形態の一例を、断面図にて図４Ｂに示す。量子閉じ込め半導体ナノ粒子は、電子および正孔を閉じ込めることができ、光を吸収して異なった波長の光を放出する光ルミネセンス性をもつ。量子閉じ込め半導体ナノ粒子からの放出光の色特性は、量子閉じ込め半導体ナノ粒子の大きさと量子閉じ込め半導体ナノ粒子の化学組成によって決まる。
【０１１０】
量子閉じ込め半導体ナノ粒子は、化学組成、構造および大きさについて少なくとも一タイプの量子閉じ込め半導体ナノ粒子を含む。本発明に係る光学部品の中に含まれる量子閉じ込め半導体ナノ粒子のタイプは、変換される光の波長と所望の光出力によって決まる。本明細書で検討されているように、量子閉じ込め半導体ナノ粒子は、粒子の表面にシェルおよび／またはリガンドを含んでいても含んでいなくてもよい。一定の実施形態において、シェルおよび／またはリガンドは、量子閉じ込め半導体ナノ粒子を不動態化して、凝集または集塊形成を防止して、ナノ粒子間のファンデルワールス結合力に打ち勝つことができる。一定の実施形態において、リガンドは、量子閉じ込め半導体ナノ粒子を含むことができる任意の母材に対して親和性をもつ材料を含んでいてもよい。本明細書で検討されているように、一定の実施形態において、シェルは無機シェルを含む。
【０１１１】
一定の実施形態において、光学材料の中に含まれる量子閉じ込め半導体ナノ粒子はカドミウムを含まない。
【０１１２】
一定の実施形態において、光学材料の中に含まれる量子閉じ込め半導体ナノ粒子は、ＩＩＩ−Ｖ半導体材料を含む。
【０１１３】
一定の実施形態において、光学材料の中に含まれる量子閉じ込め半導体ナノ粒子は、半導体材料を含むコア、およびコアの表面の少なくとも一部の上に置かれた無機シェルを含む半導体ナノ結晶を含む。
【０１１４】
量子閉じ込め半導体ナノ粒子は、本明細書において、「ＱＤ」という略称で呼ばれることもある。
【０１１５】
一定の実施形態において、光学材料は、一つ以上の異なったタイプの量子閉じ込め半導体ナノ粒子（組成、構造および／またはサイズに基づく）を含み、各タイプは、所定の色をもつ光が得られるよう選択される。
【０１１６】
一定の実施形態において、光学材料は、橙色から赤色のスペクトル領域（例えば約５７５ｎｍから約６５０ｎｍ）で発光することができる量子閉じ込め半導体ナノ粒子を含むことができる。
【０１１７】
一定の実施形態において、光学材料は、赤色スペクトル領域で発光することができる量子閉じ込め半導体ナノ粒子を含むことができる。
【０１１８】
一定の実施形態において、光学材料は、橙色スペクトル領域で発光することができる量子閉じ込め半導体ナノ粒子を含むことができる。
【０１１９】
一定の実施形態において、光学材料は、シアン色スペクトル領域で発光することができる量子閉じ込め半導体ナノ粒子を含むことができる。
【０１２０】
一定の実施形態において、光学材料は、一つ以上の他の所定のスペクトル領域で発光することができる量子閉じ込め半導体ナノ粒子を含むことができる。
【０１２１】
一定の実施形態において、光学材料の中に含まれる量子閉じ込め半導体ナノ粒子は、光学材料に含まれる前に少なくとも約６０％、好ましくは少なくとも約７０％、より好ましくは少なくとも約８０％、最も好ましくは少なくとも約８５％の溶液量子効率をもつ。
【０１２２】
一定の実施形態において、光学部品は、一つ以上の異なったタイプの量子閉じ込め半導体ナノ粒子（組成、構造および／またはサイズ、またはナノ粒子に基づく）であって、各異なったタイプの量子閉じ込め半導体ナノ粒子が、光学材料に含まれる別のタイプの量子閉じ込め半導体ナノ粒子によって放出される所定の波長と同一であっても異なっていてもよい所定の波長の光を放出するナノ粒子を含む光学材料を含む。所定の波長は、光学部品の目的とする最終用途に基づいて選択される。２つ以上の異なったタイプの量子閉じ込め半導体ナノ粒子を含む一定の実施形態において、少なくとも２つのタイプが、該光学部品に含まれ得る、少なくとも一つの別のタイプの量子閉じ込め半導体ナノ粒子によって放出される波長とは異なった所定の波長の光を放出することができる。
【０１２３】
異なった所定の波長を放出する２つ以上の異なったタイプの量子閉じ込め半導体ナノ粒子を含む一定の実施形態において、異なったタイプの量子閉じ込め半導体ナノ粒子は、一つ以上の異なった光学材料に含まれていてもよい。
【０１２４】
異なった所定の波長を放出する２つ以上の異なったタイプの量子閉じ込め半導体ナノ粒子を含む一定の実施形態において、異なったタイプの量子閉じ込め半導体ナノ粒子は、２つ以上の異なった光学材料に含まれていてもよい。
【０１２５】
２つ以上の異なった光学材料を含む一定の実施形態において、このような異なった光学材料は、例えば、層状に配置された別々の層として、および／またはパターン層の別々のフィーチャとして含まれ得る。
【０１２６】
一定の実施形態において、例えば、所定の波長は、約４７０ｎｍから約６５０ｎｍ、約５８０ｎｍから約６３０ｎｍ、約５９０ｎｍから約６３０ｎｍ、約５９０ｎｍから約６３０ｎｍ、または約６００ｎｍから約６２０ｎｍ、約６００から約６１０、または６０８から約６１８の範囲であってもよい。他の所定の波長が有用または所望されると判断され得る。
【０１２７】
一定の好適な実施形態において、量子閉じ込め半導体ナノ粒子は、半導体ナノ結晶を含む。
【０１２８】
一定の実施形態において、光学材料中の量子閉じ込め半導体ナノ粒子は、少なくとも４０％の固体光ルミネセンス量子効率をもつ。一定の実施形態において、光学材料中の量子閉じ込め半導体ナノ粒子は、少なくとも５０％の固体光ルミネセンス量子効率をもつ。一定の実施形態において、光学材料中の量子閉じ込め半導体ナノ粒子は、少なくとも６０％の固体光ルミネセンス量子効率をもつ。一定の実施形態において、光学材料中の量子閉じ込め半導体ナノ粒子は、少なくとも７０％の固体光ルミネセンス量子効率をもつ。一定の実施形態において、光学材料中の量子閉じ込め半導体ナノ粒子は、少なくとも８０％の固体光ルミネセンス量子効率をもつ。一定の実施形態において、光学材料中の量子閉じ込め半導体ナノ粒子は、少なくとも９０％の固体光ルミネセンス量子効率をもつ。
【０１２９】
一定の好適な実施形態において、光学材料は、赤色光を放出することができる量子閉じ込め半導体ナノ粒子を含む。別の好適な実施形態において、光学材料は、橙色から赤色のスペクトル領域で光を放出することができる量子閉じ込め半導体ナノ粒子を含む。
【０１３０】
一定の実施形態において、光学材料は、母材に分布する量子閉じ込め半導体ナノ粒子を含む。
【０１３１】
一定の実施形態において、光学材料はさらに、量子閉じ込め半導体ナノ粒子が分布している母材を含む。一定の実施形態において、量子閉じ込め半導体ナノ粒子は、母材の重量の約０．００１から約５重量パーセントまでの範囲の量で光学材料に含まれる。一定の実施形態において、光学材料は、母材の重量あたり約０．１から約３重量パーセントの量子閉じ込め半導体ナノ粒子を含む。一定の実施形態において、量子閉じ込め半導体ナノ粒子は、母材の重量の約０．５から約３重量パーセントまでの範囲の量で光学材料に含まれる。一定の実施形態において、量子閉じ込め半導体ナノ粒子は、母材の重量の約１から約３重量パーセントまでの範囲の量で光学材料に含まれる。一定の実施形態において、量子閉じ込め半導体ナノ粒子は、母材の重量の約１から約２重量パーセントまでの範囲の量で光学材料に含まれる。一定の実施形態において、量子閉じ込め半導体ナノ粒子は、母材の重量の約０．１から約１重量パーセントまでの範囲の量で光学材料に含まれる。一定の実施形態において、量子閉じ込め半導体ナノ粒子は、母材の重量の約０．１から約０．７５重量パーセントまでの範囲の量で光学材料に含まれる。
【０１３２】
母材をさらに含む光学材料の一定の実施形態において、量子閉じ込め半導体ナノ粒子は、母材の約５重量パーセントよりも多量に光学材料に含まれていてもよい。例えば、光学材料は、母材の重量あたり約５から約２０重量パーセントの量子閉じ込め半導体ナノ粒子を含んでいてもよく、光学材料は、母材の重量あたり約５から約１５重量パーセントの量子閉じ込め半導体ナノ粒子を含んでいてもよく、光学材料は、母材の重量あたり約５から約１０重量パーセントの量子閉じ込め半導体ナノ粒子を含んでいてもよい。
【０１３３】
光学材料における上記範囲以外の濃度の量子閉じ込め半導体ナノ粒子であっても、有用または所望であると判断され得る。
【０１３４】
好ましくは、母材は、固体の母材を含む。本明細書に記載された本発明の様々な実施形態および態様において有用な母材の例は、ポリマー、モノマー、樹脂、結合剤、ガラス、金属酸化物、および他の非高分子物質などである。好適な母材は、所定の波長の光に対し光学的に透明な高分子物質または非高分子物質などである。
【０１３５】
一定の実施形態において、母材は、光学部品を出入りする、少なくとも所定の波長の光に対し少なくとも９０％光学的に透明である。一定の実施形態において、母材は、光学部品を出入りする、少なくとも所定の波長の光に対し少なくとも９５％光学的に透明である。一定の実施形態において、母材は、光学部品を出入りする、少なくとも所定の波長の光に対し少なくとも９９％光学的に透明である。
【０１３６】
一定の実施形態において、所定の波長は、電磁スペクトルの可視（例えば４００から７００ｎｍ）領域の波長の光を含んでいてもよい。
【０１３７】
好適な母材は、架橋ポリマーおよび溶媒キャストポリマーなどである。好適な母材の例は、少なくとも所定の波長の光に対し光学的に透明なガラスまたは樹脂であるが、これらに限定されない。特に、非硬化性樹脂、熱硬化性樹脂または光硬化性樹脂などの樹脂が、加工性の観点から適切に使用される。このような樹脂の具体例は、オリゴマーまたはポリマーいずれかの形状のメラミン樹脂、フェノール樹脂、アルキル樹脂、エポキシ樹脂、ポリウレタン樹脂、マレイン酸樹脂、ポリアミド樹脂、ポリメチルメタクリル酸、ポリアクリル酸、ポリカーボナート、ポリビニル・アルコール、ポリビニルピロリドン、ヒドロキシエチルセルロース、カルボキシメチルセルロース、これらの樹脂を形成するモノマーを含むコポリマーなどである。この他の適切な母材は、関連技術分野の当業者によって確認可能である。
【０１３８】
本開示によって想定される発明の一定の実施形態および態様において、母材は光硬化性樹脂である。光硬化性樹脂は、一定の実施形態、例えば、組成物がパターン化される実施形態においては好適な母材であろう。光硬化性樹脂としては、光重合性樹脂、例えば、アクリル酸またはメタクリル酸を原料とし、反応性ビニル基を含有する樹脂、光増感剤を通常含有する光架橋性樹脂、例えばポリビニルシンナマート、ベンゾフェノンなどを使用することができる。光増感剤を用いない場合には熱硬化性樹脂を使用することができる。これらの樹脂は、個別に、または２つ以上を組み合わせて使用することができる。
【０１３９】
本開示によって想定される発明の一定の実施形態および態様において、母材は溶媒キャスト樹脂を含む。ポリウレタン樹脂、マレイン酸樹脂、ポリアミド樹脂、ポリメチルメタクリル酸、ポリアクリル酸、ポリカーボナート、ポリビニル・アルコール、ポリビニルピロリドン、ヒドロキシエチルセルロース、カルボキシメチルセルロース、これらの樹脂を形成するモノマーを含むコポリマーなどの樹脂は、当業者に既知の溶媒に溶解させることができる。溶媒を蒸発させると、樹脂は、半導体ナノ粒子用の固体の母材を形成する。
【０１４０】
一定の実施形態において、光散乱体が光学材料に含まれる。一定の実施形態において、光散乱体は光散乱粒子を含む。一定の実施形態において、光散乱粒子は、母材の重量の約０．００１から約５重量パーセントまでの範囲の量で光学材料に含まれる。一定の実施形態において、光散乱粒子は、母材の重量の約０．５から約３重量パーセントまでの範囲の量で光学材料に含まれる。一定の実施形態において、光散乱粒子は、母材の重量の約１から約３重量パーセントまでの範囲の量で光学材料に含まれる。一定の実施形態において、光散乱粒子は、母材の重量の約１から約２重量パーセントまでの範囲の量で光学材料に含まれる。一定の実施形態において、光散乱粒子は、母材の重量の約０．０５から約１重量パーセントまでの範囲の量で光学材料に含まれる。
【０１４１】
一定の実施形態において、光散乱粒子は、母材の約５重量パーセントよりも多量に光学材料に含まれる。例えば、光学材料は、母材の重量あたり約５から約２０重量パーセントの光散乱粒子を含んでいてもよく、光学材料は、母材の重量あたり約５から約１５重量パーセントの光散乱粒子を含んでいてもよく、光学材料は、母材の重量あたり約５から約１０重量パーセントの光散乱粒子を含んでいてもよいなどである。
【０１４２】
光学材料における上記範囲以外の濃度の光散乱粒子であっても、有用または所望であると判断され得る。
【０１４３】
一定の実施形態において、量子閉じ込め半導体ナノ粒子と散乱体の重量比は約１：１００から１００：１である。
【０１４４】
本明細書記載の発明の実施形態および態様において使用することができる光散乱体（本明細書では、散乱体または光散乱粒子とも呼ばれている）の例は、金属もしくは金属酸化物、空気泡、ならびにガラスおよび高分子のビーズ（固体または中空）などであるが、これらに限定されない。この他の散乱体は、当業者によって容易に確認することができる。一定の実施形態において、散乱体は球形である。光散乱粒子の好適例は、ＴｉＯ２、ＳｉＯ２、ＢａＴｉＯ３、ＢａＳＯ４およびＺｎＯなどであるが、これらに限定されない。母材と非反応性で、母材における励起光の吸収経路長を増加させることができる、他の材料の粒子を使用することもできる。一定の実施形態において、光散乱体は、高い屈折率をもっていること（例えばＴｉＯ２、ＢａＳＯ４など）または低い屈折率をもっていること（気泡）が可能である。一定の好適な実施形態において、光散乱体は発光性ではない。
【０１４５】
散乱体のサイズとサイズ分布の選択は、当業者によって容易に決定可能である。サイズとサイズ分布は、散乱粒子と、中に光散乱体を分散させる母材との屈折率の不整合や、レイリーの散乱理論に従って散乱させるために予め選択された波長に基づいていてもよい。散乱粒子の表面をさらに処理して、母材の分散性と安定性を向上させることができる。一つの実施形態において、散乱粒子は、中央粒径０．４０５ミクロンのＴｉＯ２（デュポン社（ＤｕＰｏｎｔ）のＲ９０２＋）を約０．００１から約５重量％の濃度で含む。一定の好適な実施形態において、散乱体の濃度範囲は０．０５重量％から２重量％の間である。
【０１４６】
一定の実施形態において、量子閉じ込め半導体ナノ粒子と母材を含む光学材料を、量子閉じ込め半導体ナノ粒子と、架橋され得る一つ以上の官能基を含む組成物を含む液体溶媒とを含むインクから形成することができる。官能単位は、例えば、ＵＶ処理、熱処理、または当業者によって容易に確認することができる別の架橋技術によって架橋することができる。一定の実施形態において、架橋され得る一つ以上の官能基を含む組成物は、液体溶媒そのものであってもよい。一定の実施形態において、これは共溶媒であってもよい。一定の実施形態において、これは液体溶媒との混合物の成分であってもよい。一定の実施形態において、インクはさらに光散乱体を含んでいてもよい。さらに、光学材料に含まれ得る他の添加剤および／または成分をインクに含ませることができる。
【０１４７】
本開示によって想定された発明の一定の好適な実施形態において、量子閉じ込め半導体ナノ粒子（例えば、半導体ナノ結晶）を個別の粒子として光学材料の内部に分布させている。
【０１４８】
一定の実施形態において、光学材料は、他の添加剤（例えば、湿潤剤またはレベリング剤）も含むことができる。
【０１４９】
本明細書で教示されている発明の一定の態様および実施形態において、光学部品は、第一の光学的に透明な基板および第二の光学的に透明な基板を含む。
【０１５０】
一定の実施形態において、基板の一方または両方は、光学部品を出入りする、少なくとも所定の波長の光に対し８０％光学的に透明である。一定の実施形態において、基板の一方または両方は、光学部品を出入りする、少なくとも所定の波長の光に対し少なくとも８５％光学的に透明である。一定の実施形態において、基板の一方または両方は、光学部品を出入りする、少なくとも所定の波長の光に対し少なくとも９０％光学的に透明である。一定の実施形態において、基板の一方または両方は、光学部品を出入りする、少なくとも所定の波長の光に対し少なくとも９５％光学的に透明である。一定の実施形態において、基板の一方または両方は、光学部品を出入りする、少なくとも所定の波長の光に対し少なくとも９９％光学的に透明である。
【０１５１】
一定の実施形態において、基板の一方または両方は、剛性の材料、例えば、ガラス、ポリカーボナート、アクリル、クォーツ、サファイア、または他の既知の剛性材料を含んでいてもよい。
【０１５２】
一定の実施形態において、基板の一方または両方は、可塑性の材料、例えば、プラスチック（例えば薄いアクリル、エポキシ、ポリカーボナート、ＰＥＮ、ＰＥＴ、ＰＥであるが、これらに限定されない）やシリコンなどの高分子材料を含んでいてもよい。
【０１５３】
一定の実施形態において、基板の一方または両方は、シリカまたは基板の上のガラスコーティングを含む可塑性材料を含んでいてもよい。好ましくは、シリカまたはガラスコーティングは、可塑性基材の可塑性を保持するのに十分な薄さである。
【０１５４】
一定の実施形態において、基板は同じものである。
【０１５５】
一定の実施形態において、各基板は異なっている。
【０１５６】
一定の実施形態において、基板の一方または両方は、約０．１％から約５％の範囲にある透過ヘイズ（ＡＳＴＭ  Ｄ１００３−００９５に定義されている）を含んでいてもよい。（ＡＳＴＭ  Ｄ１００３−００９５は参照することにより本明細書に組み込まれる。）一定の実施形態において、基板の一方または両方の主表面の一方または両方は平滑である。
【０１５７】
一定の実施形態において、光学材料と接着層が間に置かれている基板表面の少なくとも一方、好ましくは両方とも非平滑である。このような実施形態の一部において、このような基板表面の一方または両方はざらつきがある。このような実施形態の一部において、このような基板表面の一方または両方は粗面になっている。このような実施形態の一部において、このような基板表面の一方または両方はエッチングされている。
【０１５８】
一定の好適な実施形態において、このような非平滑基板表面の一方または両方は、１０００オングストロームよりも大きい表面粗さ（Ｒａ−算術平均プロファイル粗さパラメータ）をもつ。
【０１５９】
一定の実施形態において、非平滑面は、基板を完全には覆っていないが、標準的な方法（例えば、マスキングまたは選択的粗化、エッチング、テクスチャ化など）によってパターン化されている。
【０１６０】
一定の実施形態において、基板の一方または両方の主表面の一方または両方は波形であってもよい。
【０１６１】
一定の実施形態において、基板の一方または両方の主表面の一方または両方は粗面になっていてもよい。
【０１６２】
一定の実施形態において、基板の一方または両方の主表面の一方または両方はざらつきがあってもよい。
【０１６３】
一定の実施形態において、基板の一方または両方の主表面の一方または両方は凹状であってもよい。
【０１６４】
一定の実施形態において、基板の一方または両方の主表面の一方または両方は凸状であってもよい。
【０１６５】
一定の実施形態において、基板の少なくとも一つの一つ主表面がマイクロレンズを含んでいてもよい。
【０１６６】
一定の実施形態において、基板の一方または両方の厚さは実質的に均一である。
【０１６７】
一定の実施形態において、光学材料および接着剤が間に置かれている基板の表面の一方または両方は滑らかである。このような実施形態の一部において、このような滑らかな基板表面の少なくとも一方、好ましくは両方の水接触角は、空気−基板界面において４０°以下、好ましくは２５°以下、およびより好ましくは１５°以下である。
【０１６８】
一定の実施形態において、第一の基板および第二の基板の幾何学的形状および寸法は、具体的な最終用途に基づいて選択される（例えば、ランプ、固体照明装置、照明器具、または他の装置もしくは器具）。
【０１６９】
一定の実施形態において、光学部品は、量子閉じ込め半導体ナノ粒子を含む一つ以上の光学材料を含む、少なくとも一つの層を含む。
【０１７０】
一つよりも多くのタイプの量子閉じ込め半導体ナノ粒子を含む一定の実施形態において、各タイプが別々の層に含まれていてもよい。
【０１７１】
一定の実施形態において、光学材料は、基板の主表面の全域に置かれている。
【０１７２】
一定の実施形態において、光学材料は、基板の主表面の全域に不断の層として置かれている。
【０１７３】
本明細書に記載されているように、一定の実施形態において、光学材料を、パターン化されていてもパターン化されていなくてもよい所定の配置に置くことができる。
【０１７４】
一定の実施形態において、光学材料は、基板の表面の所定の領域上に一つ以上の発光層として置かれる。
【０１７５】
一定の実施形態において、母材を含む光学材料を含む層は、例えば、約０．１ミクロンから約１ｃｍの厚さである。一定の実施形態において、母材を含む光学材料を含む層は、約０．１から約２００ミクロンの厚さである。一定の実施形態において、母材を含む光学材料を含む層は、約１０から約２００ミクロンの厚さである。一定の実施形態において、母材を含む光学材料を含む層は、約３０から約８０ミクロンの厚さである。これら以外の厚さを有用または所望であると判断することも可能である。
【０１７６】
一定の実施形態において、この他の光学層を含むことも可能である。
【０１７７】
一定の実施形態において、一つの層が２つ以上の層を含んでいてもよい。
【０１７８】
エネルギのことを考えると、さらにフィルタを含むことは望ましくない可能性があるが、別の理由でフィルタが含まれる事例もあり得る。このような場合には、フィルタを含むことも可能である。一定の実施形態において、フィルタは、支持要素の全部または少なくとも所定の一部を覆うことができる。一定の実施形態において、フィルタは、一つ以上の所定の波長の光の通過を遮断するために含まれていてもよい。フィルタ層は、光学材料の上または下に含まれていてもよい。一定の実施形態において、光学部品は、支持要素の様々な表面に複数のフィルタ層を含むことができる。一定の実施形態において、ノッチフィルタ層が含まれていてもよい。
【０１７９】
一定の実施形態において、一つ以上の反射防止膜が光学部品に含まれていてもよい。
【０１８０】
一定の実施形態において、一つ以上の波長選択性反射被膜が光学部品に含まれていてもよい。このような被膜は、例えば、光を光源に向かって戻すことができる。
【０１８１】
一定の実施形態において、例えば、光学部品は、さらに、表面の少なくとも一部を横切って出力結合用の部材または構造物を含むことができる。一定の実施形態において、出力結合用の部材または構造物は、表面の全域に均一に分布させることができる。一定の実施形態において、出力結合用の部材または構造物の形状、サイズおよび／または頻度は、表面から出力結合される光の分布をより均一にするために異なっていてもよい。一定の実施形態において、出力結合用の部材または構造物は、凸状、例えば、光学部品の表面上に乗っているか突き出していてもよく、または凹状、例えば、光学部品の表面で窪みになっていてもよく、または両方を組み合わせたものであってもよい。
【０１８２】
一定の実施形態において、光学部品は、光が放出される表面上にレンズ、角柱面、格子などを含んでいてもよい。他のコーティングも場合によりこのような表面に含むことができる。
【０１８３】
一定の実施形態において、出力結合用の部材または構造物は、型打ち、エンボス加工、ラミネート加工、硬化性調合剤の適用（例えば、吹付け、リソグラフィ、印刷（スクリーン、インクジェット、フレキソ印刷など）などであるが、これらに限定されない技術によって形成される）によって形成することができる。
【０１８４】
一定の実施形態において、基板の一方または両方は、光散乱体を含んでいてもよい。
【０１８５】
一定の実施形態において、基板の一方または両方は、空気泡または空隙を含んでいてもよい。
【０１８６】
一定の実施形態において、光学部品は、平面仕上げまたはつや消し仕上げをした一つ以上の主表面を含んでいてもよい。
【０１８７】
一定の実施形態において、光学部品は、つや出し仕上げをした一つ以上の表面を含んでいてもよい。
【０１８８】
本明細書に教示された発明の一定の態様および実施形態において、光学部品は場合により、環境（例えば、埃、湿気など）および／または引っかき傷や摩耗から保護するために、該部品の外側表面の全部または一部の上にカバー、膜または層をさらに含んでいてもよい。
【０１８９】
接着材料は、好ましくは光透過特性および接着品質で選択される。
【０１９０】
一定の好適な実施形態において、接着材料は、光学部品を出入りする、少なくとも所定の波長の光に対して光学的に透明である。
【０１９１】
一定の実施形態において、接着材料は、光学部品を出入りする、少なくとも所定の波長の光に対して少なくとも８０％光学的に透明である。一定の実施形態において、接着材料は、光学部品を出入りする、少なくとも所定の波長の光に対して少なくとも８５％光学的に透明である。一定の実施形態において、接着材料は、光学部品を出入りする、少なくとも所定の波長の光に対して少なくとも９０％光学的に透明である。一定の実施形態において、接着材料は、光学部品を出入りする、少なくとも所定の波長の光に対して少なくとも９５％光学的に透明である。一定の実施形態において、接着材料は、光学部品を出入りする、少なくとも所定の波長の光に対して少なくとも９９％光学的に透明である。
【０１９２】
一定の好適な実施形態において、接着材料は、密閉している間に黄ばむことも変色することもない。より好ましくは、接着材料は、光学部品の有用耐用期間内に黄ばんだり変色したりして、光学部品の光学特性を実質的に変えることはない。
【０１９３】
一定の好適な実施形態において、接着材料は、光学部品を一緒に密閉するのに適した接着特性をもつ。より好ましくは、シールは、光学部品の有用耐用期間内に一部または全部が薄い層に裂けたり、そうでなければ機能しなくなったりすることはない。
【０１９４】
一定の好適な実施形態において、接着材料の性質は、光学材料の固体光ルミネセンス量子効率に対して最小限の影響しか与えない。
【０１９５】
一定の好適な実施形態において、接着材料は酸素障壁特性をもつ。
【０１９６】
一定の好適な実施形態において、接着材料は酸素障壁特性および防湿特性をもつ。
【０１９７】
一定の好適な実施形態において、接着材料は、光学材料および光学材料の外部量子効率に悪影響を与えない条件下で硬くする（例えば硬化または乾燥させる）ことができる。好ましくは、接着材料はＵＶ硬化させることができる。
【０１９８】
好ましくは、接着材料は、層を形成するに際して、光学材料上に分注された後も、最小限の落ち込みで盛り上がった状態として残る程度の粘度をもつ。この粘度特性によって、基板の間にある物質が、裸眼で観察できる気泡を実質的に含むことがなく、および好ましくは、含むことがなくなる光学部品を得ることを容易にする。好適な接着材料はＵＶ硬化性アクリル系ウレタンである。ＵＶ硬化型アクリル系ウレタンの例は、Ｎｏｒｌａｎｄ光学接着剤６８およびＮｏｒｌａｎｄ光学接着剤６８Ｔという名のＮｏｒｌａｎｄ  Ａｄｈｅｓｉｖｅｓ社によって販売されている製品などである。
【０１９９】
一定の実施形態において、接着材料は、感圧接着剤を含んでいてもよい。
【０２００】
さらなる適切な接着材料（例えば、エポキシ類、アクリル類、ウレタン類、他のＵＶ硬化型アクリル類など）を、関連技術分野の当業者によって容易に確認することができる。
【０２０１】
一定の実施形態において、光学部品はさらに、一つ以上の別々の障壁層を含んでいてもよい。例えば、光学材料を付着させる前に別々の障壁層を基板の表面に適用し、および／または、接着材料と接触させる前に、別々の障壁層を光学材料の上に適用することもできる。障壁材料は、実質的に酸素を通さない材料である。一定の実施形態において、障壁層は、実質的に酸素および水を通さない。
【０２０２】
適切な障壁用のフィルムまたは膜の例は、金属酸化物コーティング、薄いガラス層およびＶｉｔｅｘ  Ｓｙｓｔｅｍｓ，Ｉｎｃ．から入手できるＢａｒｉｘコーティング材料を含むが、これらに限定されない。この他の障壁用のフィルムまたは膜は、当業者によって容易に確認することができる。
【０２０３】
一定の実施形態において、一つ以上の障壁用のフィルムまたは膜を用いて、基板の間に光学材料をさらに封入することができる。
【０２０４】
一定の好適な実施形態において、障壁材料は、少なくとも光学部品を出入りする光の所定の波長をもつ光に対して光学的に透明である。一定の実施形態において、障壁材料は、光学部品を出入りする所定の波長の光に対して少なくとも８０％光学的に透明である。一定の実施形態において、障壁材料は、光学部品を出入りする所定の波長の光に対して少なくとも８５％光学的に透明である。一定の実施形態において、障壁材料は、光学部品を出入りする所定の波長の光に対して少なくとも９０％光学的に透明である。一定の実施形態において、障壁材料は、光学部品を出入りする所定の波長の光に対して少なくとも９５％光学的に透明である。一定の実施形態において、障壁材料は、光学部品を出入りする所定の波長の光に対して少なくとも９９％光学的に透明である。
【０２０５】
一定の好適な実施形態において、障壁材料は、黄ばんだり変色したりして光学部品の光学特性を実質的に変えることはない。
【０２０６】
一定の好適な実施形態において、障壁材料は、光学部品の有用耐用期間内に一部または全部が薄い層に裂けることはない。
【０２０７】
一定の好適な実施形態において、障壁材料の性質は、光学材料の外部量子効率に対して最小限の影響しか与えない。
【０２０８】
一定の好適な実施形態において、障壁材料を、光学材料および光学材料の外部量子効率に悪影響を与えない条件下で形成することができる。
【０２０９】
一定の実施形態において、光学部品は光源を用いて有用となる。
【０２１０】
一定の実施形態において、光学材料は、少なくとも一つのスペクトル領域における光源からの光出力の全部または一部を変えることができる。
【０２１１】
一定の実施形態において、光学材料は、少なくとも一つのスペクトル領域における光源からの光出力を補うことができる。
【０２１２】
一定の実施形態において、光学材料は、少なくとも一つのスペクトル領域における光源からの光出力の全部または実質的に全部を変えることができる。
【０２１３】
光源は、好ましくは電磁スペクトルの可視領域で発光する。
【０２１４】
光源の例は、例えば、青色スペクトル領域（例えば約４００から約５００ｎｍ、約４００から約４７５ｎｍなど）に少なくとも一つのスペクトル成分を含む光出力を生じさせる光源を含むが、これに限定されない。
【０２１５】
一定の実施形態において、光源は、白色光を放出するように選択される。
【０２１６】
一定の実施形態において、光源は、オフ・ホワイト光を放出するように選択される。
【０２１７】
一定の実施形態において、白色光を放出するＬＥＤは、青色ＬＥＤ光出力を白色光に変換するための蛍光体材料または他の発光体材料を含む青色発光半導体ＬＥＤを含む。
【０２１８】
一定の実施形態において、オフ・ホワイト光を放出するＬＥＤは、青色ＬＥＤ光出力をオフ・ホワイト光に変換するための蛍光体材料または他の発光体材料を含む青色発光半導体ＬＥＤを含む。
【０２１９】
一定の実施形態において、例えば、白色発光ＬＥＤに含まれる青色発光ＬＥＤ成分は、例えば、（Ｉｎ）ＧａＮ青を含む。
【０２２０】
一定の実施形態において、青色ＬＥＤは、約４００ｎｍから約５００ｎｍまでの範囲の光を放出する。一定の実施形態において、青色ＬＥＤは、約４００ｎｍから約４７５ｎｍまでの範囲の光を放出する。
【０２２１】
一定の実施形態において、ＬＥＤは、ＵＶ  ＬＥＤ光出力を白色またはオフ・ホワイトに変換するための蛍光体材料または他の発光体材料を含むＵＶ発光半導体ＬＥＤを含む。
【０２２２】
一定の実施形態において、光学材料は、青色から赤色のスペクトル領域（例えば約４７０ｎｍから約６５０ｎｍ）で発光することができる量子閉じ込め半導体ナノ粒子を含むことができる。一定の実施形態において、光学材料は、赤色スペクトル領域で発光することができる量子閉じ込め半導体ナノ粒子を含むことができる。一定の実施形態において、光学材料は、シアン色スペクトル領域で発光することができる量子閉じ込め半導体ナノ粒子を含むことができる。一定の実施形態において、光学材料は、橙色スペクトル領域で発光することができる量子閉じ込め半導体ナノ粒子を含むことができる。一定の実施形態において、光学材料は、光源が欠如している一つ以上の他の所定のスペクトル領域で発光することができる量子閉じ込め半導体ナノ粒子を含むことができる。
【０２２３】
光学部品を、青色のスペクトル領域での発光を含む光出力を生じさせる光源とともに使用することを意図した実施形態において、光学部品は、青色スペクトル領域における発光の少なくとも１０％を一つ以上の所定の波長に変換することができる。このような実施形態の一部において、光学部品は、青色スペクトル領域における発光の少なくとも３０％を一つ以上の所定の波長に変換することができる。このような実施形態の一部において、光学部品は、青色スペクトル領域における発光の少なくとも６０％を一つ以上の所定の波長に変換することができる。このような実施形態の一部において、光学部品は、青色スペクトル領域における発光の少なくとも９０％を一つ以上の所定の波長に変換することができる。
【０２２４】
光学部品を、青色のスペクトル領域での発光を含む光出力を生じさせる光源とともに使用することを意図した実施形態において、光学部品は、青色スペクトル領域における発光の約５０％から約７５％を一つ以上の所定の波長に変換することができる。
【０２２５】
有利なことに、本発明の一定の実施形態においては、赤色発光量子閉じ込め半導体ナノ粒子を含む光学材料が、赤色スペクトルの欠如を補うことができ、これと同時に白色発光ＬＥＤの相関色温度を低下させることもできる。このような光学材料は、装置からの光出力の平均演色評価数（Ｒａ）が、光源から直接放出される光のＲａに比べて増加するように光源からの光出力を変化させることができる。このような光学材料は、装置からの光出力の相関色温度が、光源から直接放出される光の相関色温度よりも低い相関色温度になるよう、光源からの光出力を変化させることができる。
【０２２６】
一定の実施形態において、光学部品は、照明装置のカバー板として使用することができる。
【０２２７】
一定の実施形態において、基板は、照明装置の光拡散部品を含む。
【０２２８】
本明細書に記載されているように、本発明の別の態様において、光を発生させることができる一つ以上の光源と、一つ以上の光源の少なくとも一つによって発された光の少なくとも一部を受け、受けた光の少なくとも一部を一つ以上の所定の波長に変換し、この結果、固体照明装置によって放出される光が、光源からの一つ以上の所定の波長での発光によって補足された発光を含むように置かれた、本明細書教示の光学部品を含む光学部品とを含む照明装置が提供される。
【０２２９】
一定の実施形態において、照明装置は複数の光源を含むことができる。
【０２３０】
複数の光源を含む一定の実施形態において、各光源は同じものであっても異なっていてもよい。
【０２３１】
複数の光源を含む一定の実施形態において、各光源は、他光源の各々によって放出される波長と同一の波長をもつ光を放出しても、異なった波長をもつ光を放出してもよい。
【０２３２】
複数の光源を含む一定の実施形態において、各光源は、装置内のアレイとして配列することができる。
【０２３３】
本明細書記載の光源を、本発明の照明装置に含ませることができる。他の光源も使用に適している。他の適した光源は、関連技術分野の当業者によって容易に確認することができる。
【０２３４】
一定の実施形態において、光学材料は、少なくとも一つのスペクトル領域における光源からの光出力を補うことができる。
【０２３５】
一定の実施形態において、少なくとも一つのスペクトル領域における光源の光出力を補うことによって、光学部品は、光源からの光出力の平均演色評価数（Ｒａ）を増加させることもできる。
【０２３６】
平均演色評価数（Ｒａと略されることもある）は、本明細書において、平均演色評価数を８種の標準的な試験色（Ｒ１−８）についての平均値とする一般的な定義を意味する。
【０２３７】
例えば、一定の実施形態において、光学部品は、光源からの光出力の平均演色評価数（Ｒａ）を少なくとも１０％増加させることができる。一定の実施形態において、平均演色評価数（Ｒａ）を所定の平均演色評価数（Ｒａ）にまで増加させる。
【０２３８】
一定の実施形態において、例えば、光学部品は、光源によって放出される、平均演色評価数（Ｒａ）が８０よりも少ない光を、８０よりも、８５よりも、９０よりも、または９５よりも多い評価数に変えることができる。
【０２３９】
一定の実施形態において、例えば、光学部品は、光源によって放出される光を変えることができる。
【０２４０】
一定の実施形態において、光学部品は、白色の光出力が正のＲ９値をもつように変えることができる。より好ましくは、Ｒ９値は少なくとも５０である。最も好ましくは、Ｒ９値は８０よりも大きい。
【０２４１】
一定の実施形態において、少なくとも一つのスペクトル領域における光源の光出力を補うことによって、光学部品は、光源からの光出力の相関色温度（ＣＣＴ）を変えることもできる。一定の実施形態において、光学部品は、光源からの光出力の相関色温度を、例えば、少なくとも約１０００Ｋずつ、少なくとも約２０００Ｋずつ、少なくとも約３０００Ｋずつ、少なくとも約４０００Ｋずつなどというように低下させることができる。
【０２４２】
一定の実施形態において、ＣＣＴを所定のＣＣＴに変えることができる。
【０２４３】
一定の実施形態において、光学材料は、光源に直接的に接触していない。
【０２４４】
一定の実施形態において、光学部品は、光源に直接的に接触していない。
【０２４５】
好ましくは、固体照明装置が動作しているときにナノ粒子が存在する場所における温度は、９０℃よりも低く、７５℃よりも低く、６０℃以下であり、５０℃以下であり、４０℃以下である。一定の好適な実施形態において、固体照明装置が動作しているときにナノ粒子が存在する場所における温度は約３０℃から約６０℃の範囲にある。
【０２４６】
本発明に係る照明装置であって、例えば、白色発光ＬＥＤと、橙色から赤色のスペクトル領域の光を放出することができる、量子閉じ込め半導体ナノ粒子を含む光学材料を含む光学部品とを含む光源を含む照明装置の一定の実施形態において、橙色から赤色のスペクトル領域での発光を、固体照明装置の光出力に加える。約４７０ｎｍから約６５０ｎｍまでのスペクトル範囲の所定の発光波長をもつナノ粒子を加えると、固体照明装置のルーメン毎ワット効率を、所要電力を増加させることなく向上させることができる。
【０２４７】
一定の実施形態において、照明装置は、以下のものを含む：白色光を放出することができ、青色スペクトル領域における発光を含み、赤色スペクトルが欠如しているＬＥＤを含む光源；およびＬＥＤによって放出された光を受けるように置かれている光学部品であって、固体照明装置によって放出された光が赤色スペクトル領域における発光によって補足された、ＬＥＤ光源からの白色発光を含むように、青色スペクトル領域における発光の少なくとも一部を約６００ｎｍから約６２０ｎｍの範囲の波長をもつ赤色スペクトル領域の光に変換する光学材料であり、量子閉じ込め半導体ナノ粒子を含む光学材料を含む光学部品。
【０２４８】
一定の実施形態において、照明装置は、以下のものを含む：白色光を放出することができ、青色スペクトル領域における発光を含み、橙色から赤色スペクトルが欠如しているＬＥＤを含む光源；およびＬＥＤによって放出された光を受けるように置かれている光学部品であって、固体照明装置によって放出された光が約５７５ｎｍから約６５０ｎｍのスペクトル領域における発光によって補足された、ＬＥＤ光源からの白色発光を含むように、青色スペクトル領域における発光の少なくとも一部を約５７５ｎｍから約６５０ｎｍのスペクトル領域の光に変換する光学材料であり、量子閉じ込め半導体ナノ粒子を含む光学材料を含む光学部品。一定の実施形態において、例えば、光学材料は、青色スペクトル発光の少なくとも一部を約５７５ｎｍから約６５０ｎｍの、約５８０ｎｍから約６３０ｎｍの、約５９０ｎｍから約６３０ｎｍの、約６００ｎｍから約６２０ｎｍなどのスペクトル領域の光に変換することができる。一定の実施形態において、波長は約６００から約６１０であってもよい。一定の実施形態において、波長は約６０８から約６１８であってもよい。
【０２４９】
一定の実施形態において、青色スペクトル領域における少なくとも１０％の発光が、量子閉じ込め半導体ナノ粒子によって変換される。
【０２５０】
一定の実施形態において、青色スペクトル領域における少なくとも３０％の発光が、量子閉じ込め半導体ナノ粒子によって変換される。
【０２５１】
一定の実施形態において、青色スペクトル領域における少なくとも６０％の発光が、量子閉じ込め半導体ナノ粒子によって変換される。
【０２５２】
一定の実施形態において、青色スペクトル領域における少なくとも９０％の発光が、量子閉じ込め半導体ナノ粒子によって変換される。
【０２５３】
一定の実施形態において、青色スペクトル領域における約５０％から約７５％の発光が、量子閉じ込め半導体ナノ粒子によって変換される。
【０２５４】
本発明の別の一態様によれば、一つ以上の光源を受けるように構成された照明器具であって、光源の少なくとも一つによって発生された光の少なくとも一部が器具から発光される前に光学部品の中を通過するよう一つ以上の光源の少なくとも一つの位置に相対して器具の中に置かれた光学部品であって、本明細書に教示されている光学部品を含む照明器具が提供される。
【０２５５】
本発明のさらなる一態様によれば、光源のために照明装置または照明器具に取り付けられるよう適合されたカバー板であって、本明細書に教示された光学部品およびカバー板を照明装置または照明器具に取り付けるため手段を含み、光学部品が、これとともに用いられる発光装置の光出力を改変することができるカバー板が提供される。
【０２５６】
一定の実施形態において、光学部品は、一つ以上のフィーチャおよび、場合により、さらに別の本明細書記載の材料および／または層を含むことができる。
【０２５７】
本明細書に記載されている本発明の一定の実施形態および態様において、光学部品の幾何学的形状および寸法は、具体的な最終用途に基づいて選択され得る。
【０２５８】
一定の実施形態において、照明装置または照明器具は、固体照明装置（例えば、ＬＥＤ）を含む。
【０２５９】
本発明の別の一態様によれば、光学部品を製造する方法であって、量子閉じ込め半導体ナノ粒子を含む光学材料を、第一の基板の第一の表面の所定の領域上に付着させること、光学材料上および光学材料に覆われていない第一の基板の第一の表面の任意の一部の上に、接着材料を含む層を形成すること、接着材料を含む層の上に第二の基板を置くこと、および基板を一緒に密閉することを含む方法が提供される。
【０２６０】
本発明の別の一実施態様によれば、複数の光学部品を作製する方法であって、量子閉じ込め半導体ナノ粒子を含む光学材料を、第一の基板の第一の表面の複数の所定の領域上に付着させること、光学材料上および光学材料に覆われていない第一の基板の第一の表面の任意の一部の上に、接着材料を含む層を形成すること、接着材料を含む層の上に第二の基板を置くこと、基板を一緒に密閉して密閉構造物を形成すること、密閉構造物から、光学材料を含む所定の領域を含む密閉された基板の一部に対応する個別の光学部品を分離することを含む方法が提供される。
【０２６１】
個別の光学部品の分離は、水ジェット切断、スコアリング、レーザ切断、他技術によって行うことができる。
【０２６２】
一定の実施形態において、第二の基板は、この表面の第二の所定の領域であって、光学部品の内側となる領域の上に第二の所定の配置で量子閉じ込め半導体ナノ粒子を含む第二の光学材料を含む。（図４Ａ参照。）一定の実施形態において、光学材料の所定の配置および第二の光学材料の第二の所定の配置は、上記したとおり、同じであってもよい。
【０２６３】
一定の実施形態において、光学材料は、本明細書に教示されている光学材料を含む。一定の実施形態において、一つ以上の光学材料は、層状に配置された別々の層として、および／またはパターン層の別々のフィーチャとして含まれていてもよい。
【０２６４】
本明細書に記載されている光学材料、量子閉じ込め半導体ナノ粒子、基板、接着材料、および他の選択的フィーチャも、本方法で有用である。
【０２６５】
本方法の実施形態の一例が図１に概略されている。図１に概略された例では、光学材料が、量子閉じ込め半導体ナノ粒子を含むＵＶ硬化性インクとして付着させられる。図示された例において、インクは、第一の基板（例えばガラス板）の上に所定のパターンでスクリーン印刷またはステンシル印刷される。一定の好適な実施形態において、第一の基板はガラスを含むが、別の適切な基板も使用することができる。または、一定の実施形態において、インクは、関連技術分野に詳しい当業者に既知の他の技術によって印刷され得る。インクは、所定の厚さに印刷される。このような所定の厚さは、インク中の量子閉じ込め半導体ナノ粒子（例えば、半導体ナノ結晶）の濃度およびインク中に存在する光散乱体（選択的である）の量および光学部品の目的とする最終用途（例えば、光学部品に含まれる光学材料によって補足される光の特徴および光学部品を通過した後の光の所望の色点）に基づいて選択される。
【０２６６】
一定の実施形態において、インクは空気中で印刷される。空気中での印刷は、製造をより容易にする。
【０２６７】
一定の実施形態において、インクは、制御された（例えば、空気を排除した）環境中で印刷される。
【０２６８】
一旦印刷されると、インクに含まれる液状媒質に基づく機構によってインクは硬化する。例えば、インクの液体成分が硬化性樹脂である実施形態では、インク樹脂を硬化させることによってインクが硬くなる。一定の好適な実施形態において、インク樹脂はＵＶ硬化性であり、十分な時間ＵＶ光源に曝露するとインクが硬化する。例えば、ＵＶ硬化性アクリル樹脂を含むインクは、ＤｙｍａｘフュージョンＨ電球に、３０から４５ミリワット／ｃｍ２で２０秒間曝露することで硬化させることができる。
【０２６９】
一定の実施形態において、インク硬化手順は空気中で実施することができる。
【０２７０】
一定の実施形態において、インクは、制御された（例えば、空気を排除した）環境中で硬化される。
【０２７１】
次に、一定量の光学的に清澄な接着材料（図中に好適な封入用接着剤として示されているもの）を、硬化した光学材料上に分注する。
【０２７２】
好ましくは、接着材料は、層を形成するに際して、光学材料上に分注された後も、最小限の落ち込みで盛り上がった状態として残る程度の粘度をもつ。この粘度特性によって、基板の間にある物質が、裸眼で観察できる気泡を実質的に含むことがなく、および好ましくは、含むことがなくなる光学部品を得ることが容易になる。好適な接着材料はＵＶ硬化性アクリル系ウレタンである。ＵＶ硬化性アクリル系ウレタンの例は、Ｎｏｒｌａｎｄ光学接着剤６８およびＮｏｒｌａｎｄ光学接着剤６８Ｔという名のＮｏｒｌａｎｄ  Ａｄｈｅｓｉｖｅｓ社によって販売されている製品などである。
【０２７３】
一定の実施形態において、接着材料は、感圧接着剤を含んでいてもよい。
【０２７４】
第二の基板（例えばガラス板）を制御された方法で下に降ろして、分注した接着材料（図中に好適な封入用接着剤として示されているもの）の最上部に触れさせる。好ましくは、接着材料は酸素障壁特性をもつ。第二の基板を、底のガラス基板との平行性を維持しつつゆっくりと下方に押す。この圧縮力を、能動的に、例えば、制御加力装置（スクリュー式、水圧式、空気圧式など）を用いて適用することができる。また、この圧縮力を、受動的に、例えばおもりを用いて適用することができる。好ましくは、圧縮力は、部品全域で実質的に均一である。圧縮力は、接着材料の厚さを調節するために調整することができる。
【０２７５】
一定の実施形態において、８０ｌｂｆ（１０．６ｐｓｉ）以下の圧縮力を用いる。一定の実施形態において、２０ｌｂｆ（ほぼ２．６ｐｓｉ）以下の圧縮力を用いる。これら以外の圧縮力も有用または好ましいものであり得る。
【０２７６】
好ましくは、この力を、力を除くまで約１分間保持する。これ以外の時間も有用または好ましいものであり得る。
【０２７７】
この後、接着剤を硬くして装置を密閉する。
【０２７８】
ＵＶ硬化性接着剤を含む一定の実施形態において、硬化過程における全ＵＶエネルギは、好ましくは５０００ｍＪ／ｃｍ２よりも小さい。
【０２７９】
ＵＶ硬化性接着剤を含む一定の実施形態において、低収縮性接着剤を用いて、縮み応力を最小限にすることができ、または縮み応力を最小限にする硬化条件を用いることができる。これらの条件は、本技術分野に詳しい当業者に知られており、長時間にわたってより低い強度のＵＶ照射をすることを含み得る。一定の実施形態において、光学部品に対して内側になる第二の基板の表面はさらに、第二の所定の配置で量子閉じ込め半導体ナノ粒子を含む第二の光学材料を含む。一定の実施形態において、第二の光学材料は、第二の基板の内側表面の第二の所定の領域の上に置かれて、所定の配置で第一の基板と向かい合う。一定の実施形態において、第二の光学材料の所定の配置は、第一の基板上に置かれた光学材料の所定の配置の鏡像であり、第一の基板上に置かれた光学材料の所定の配置に重なり合うよう並べられている。第二の基板上に第二の光学材料を含む実施形態において、２０ｌｂｆ（ほぼ２．６ｐｓｉ）以下の圧縮力が好適である。
【０２８０】
他の圧縮力も有用または好ましいものであり得る。
【０２８１】
図１に示した本方法の実施形態の例によって生産される光学部品は、接着材料によって大気から完全に封入されている、量子閉じ込め半導体ナノ粒子を含む光学材料のフィルムを含む。
【０２８２】
図２は、本発明に係る光学部品の一実施形態例を断面図にて示す概略図である。
【０２８３】
パッケージは空気中で組み立てられるが、完成した光学部品には実質的に空洞部分がないため、ほとんどの部分で酸素が排除されている。光学材料は、３つの面で接着材料に囲まれ、４つ目の面ではガラスに囲まれている。
【０２８４】
光学部品が密閉された後に光学部品に浸透するためには、酸素は、末端シールを通って光学材料層の中に拡散しなければならない。パッケージの障壁特性は、辺縁シールの長さ（例えば、基板の辺縁から、基板の間にある光学材料の層の外縁までの距離）によって調節することもできる。
【０２８５】
一定の実施形態において、辺縁シールの長さは、基板の周縁において実質的に均一である。一例として、一定の実施形態において、辺縁シールの長さは０．５ｍｍ以上である。一定の実施形態において、辺縁シールは１ｍｍであってもよい。一定の実施形態において、辺縁シールは２ｍｍであってもよい。一定の実施形態において、辺縁シールは３ｍｍ以上であってもよい。他の辺縁シール長も有用または好ましいものであり得る。
【０２８６】
本明細書に教示された発明の一定の好適な態様および実施形態において、密閉された光学部品を、光学材料の光ルミネセンス効率を増加させるのに十分な時間、光束に曝露する。
【０２８７】
一定の実施形態において、光学材料の光ルミネセンス効率を増加させるのに十分な時間、光学部品を光および熱に曝露する。一定の実施形態において、光、または光および熱への曝露を、光ルミネセンス効率が実質的に定常値に達するまでの時間続ける。一定の実施形態において、３６５から４８０ｎｍの範囲で放出される光出力を含む光源を光束の発生源として使用する。一定の実施形態において、３６５から４７０ｎｍの範囲で放出される光出力を含む光源を光束の発生源として使用する。
【０２８８】
一定の好適な実施形態において、青色ＬＥＤまたは青色発光蛍光ランプが使用される。このような波長範囲で放出する他の既知の光源は、当業者によって容易に確認され得る。一定の実施形態において、光束は、約１０から約１００ｍＷ／ｃｍ２であり、好ましくは約２０から約３５ｍＷ／ｃｍ２であり、より好ましくは約２０から約３０ｍＷ／ｃｍ２である。光学材料を光および熱に曝露することを含む実施形態において、光学材料を、約２５℃から約８０℃までの範囲にある温度で光に曝露する。一定の実施形態において、密閉した後、光学部品を、空気中８０℃の温度で４５０ｎｍという公称中心波長の青色ＬＥＤ発光に曝露する。一定の実施形態において、密閉した後、光学部品を、空気中５０℃の温度で４５０ｎｍという公称中心波長の青色ＬＥＤ発光からの光に曝露する。
【０２８９】
本発明で有用なさらなる情報については、２００９年５月４日に出願された米国特許出願番号６１／１７５，４５６（Ｌｉｎｔｏｎ，ｅｔ  ａｌ．，「Ｏｐｔｉｃａｌ  Ｍａｔｅｒｉａｌ，Ｏｐｔｉｃａｌ  Ｃｏｍｐｏｎｅｎｔ，Ｄｅｖｉｃｅｓ，Ａｎｄ  Ｍｅｔｈｏｄｓ」）を参照されたい。なお、本文献は参照されることによって本明細書に組み込まれる。
【０２９０】
複数の光学部品を製造する方法の実施形態の一例が図５に概略されている。図５に概略された例において、光学材料は、第一の基板上の複数の所定の領域の上に量子閉じ込め半導体ナノ粒子を含むＵＶ硬化性インクとして置かれている。図示された例において、インクは、第一の基板（例えばガラス板）の上に所定のパターンでスクリーン印刷またはステンシル印刷される。一定の好適な実施形態において、第一の基板はガラスを含むが、別の適切な基板も使用することができる。
【０２９１】
一定の実施形態において、光学材料および接着剤層が間に置かれている基板の表面の少なくとも一方、好ましくは、両方とも滑らかでない。このような実施形態の一部において、このような基板表面の一方または両方にざらつきがある。このような実施形態の一部において、このような基板表面の一方または両方は粗面になっている。このような実施形態の一部において、このような基板表面の一方または両方はエッチングされている。
【０２９２】
一定の好適な実施形態において、このような非平滑基板表面の一方または両方は、１０００オングストロームよりも大きい表面粗さ（Ｒａ−算術平均プロファイル粗さパラメータ）をもつ。
【０２９３】
一定の実施形態において、非平滑面は、基板を完全には覆っていないが、標準的な方法（例えば、マスキングまたは選択的粗化、エッチング、テクスチャ化など）によってパターン化されている。
【０２９４】
一定の実施形態において、光学材料および接着剤が間に置かれている基板の表面の一方または両方は滑らかである。このような実施形態の一部において、このような滑らかな基板表面の少なくとも一方、好ましくは両方の水接触角は、空気−基板界面において４０°以下、好ましくは２５°以下、より好ましくは１５°以下である。
【０２９５】
または、一定の実施形態において、インクは、関連技術分野に詳しい当業者に既知の他の技術によって印刷され得る。インクは、所定の厚さに印刷される。このような所定の厚さは、インク中の量子閉じ込め半導体ナノ粒子（例えば、半導体ナノ結晶）の濃度およびインク中に存在する光散乱体（選択的である）の量および光学部品の目的とする最終用途（例えば、光学部品に含まれる光学材料によって補足される光の特徴および光学部品を通過した後の光の所望の色点）に基づいて選択される。
【０２９６】
一定の実施形態において、インクは空気中で印刷される。空気中での印刷は、製造をより容易にする。
【０２９７】
一定の実施形態において、インクは、制御された（例えば、空気を排除した）環境中で印刷される。
【０２９８】
一旦印刷されると、インクに含まれる液状媒質に基づく機構によってインクは硬化する。例えば、インクの液体成分が硬化性樹脂である実施形態では、インク樹脂を硬化させることによってインクが硬くなる。一定の好適な実施形態において、インク樹脂はＵＶ硬化性であり、十分な時間ＵＶ光源に曝露するとインクが硬化する。例えば、ＵＶ硬化性アクリル樹脂を含むインクは、ＤｙｍａｘフュージョンＨ電球に、３０から４５ミリワット／ｃｍ２で２０秒間曝露することで硬化させることができる。
【０２９９】
一定の実施形態において、インク硬化手順は空気中で実施することができる。
【０３００】
一定の実施形態において、インクは、制御された（例えば、空気を排除した）環境中で硬化される。
【０３０１】
次に、一定量の光学的に清澄な接着材料（図中に好適な封入用接着剤として示されているもの）を第一の基板上に分注する。図示された例において、接着剤の帯が、硬化した光学材料を含む基板の表面を横切って末端近くに分注されている。接着剤の量は、好ましくは硬くなった光学材料を含む基板の表面上に、所定の厚さをもった接着剤の均一の層を提供するのに、少なくとも十分な量である。または、硬くなった光学材料を含む基板の表面上に、所定の厚さをもった接着剤の均一の層を得るための他の技術および／または配置によって接着剤を置くこともできる。
【０３０２】
好ましくは、接着材料は、層を形成するに際して、光学材料上に分注された後も、最小限の落ち込みで盛り上がった状態として残る程度の粘度をもつ。この粘度特性によって、基板の間にある物質が、裸眼で観察できる気泡を実質的に含むことがなく、および好ましくは、含むことがなくなる光学部品を得ることを容易にする。好適な接着材料はＵＶ硬化性アクリル系ウレタンである。ＵＶ硬化性アクリル系ウレタンの例は、Ｎｏｒｌａｎｄ光学接着剤６８およびＮｏｒｌａｎｄ光学接着剤６８Ｔという名のＮｏｒｌａｎｄ  Ａｄｈｅｓｉｖｅｓ社によって販売されている製品などである。
【０３０３】
一定の実施形態において、接着材料は、感圧接着剤を含んでいてもよい。
【０３０４】
第二の基板（例えばガラス板）を制御された方法で下に降ろして、分注した接着材料のラインの最上部に触れさせ、圧縮力を積層状に並べられた物に適用して構造物を圧迫し、硬化したインクを含む第一の基板の表面の全域に接着剤を広げる。
【０３０５】
ロールラミネート加工を例に図示したように使用することができる。関連技術分野に詳しい当業者に既知の他の技術を代わりに用いて、２枚の基板と密閉構造物の間に接着剤層を形成することができる。好ましくは、基板は密閉した後に平行である。
【０３０６】
上記したように、好ましくは、接着材料は酸素障壁特性をもつ。
【０３０７】
第二の基板を、底のガラス基板との平行性を維持しつつゆっくりと下方に押す。好ましくは、圧縮力は、構造物全域で実質的に均一に適用される。圧縮力は、接着材料の厚さを調節するために調整することができる。一定の実施形態において、８０ｌｂｆ（１０．６ｐｓｉ）以下の圧縮力を用いる。一定の実施形態において、２０ｌｂｆ（ほぼ２．６ｐｓｉ）以下の圧縮力を用いる。これら以外の圧縮力も有用または好ましいものであり得る。
【０３０８】
この後、接着剤を硬くして装置を密閉する。
【０３０９】
ＵＶ硬化性接着剤を含む一定の実施形態において、硬化過程における全ＵＶエネルギは、好ましくは５０００ｍＪ／ｃｍ２よりも小さい。
【０３１０】
ＵＶ硬化性接着剤を含む一定の実施形態において、低収縮性接着剤を用いて縮み応力を最小限にすることができ、または縮み応力を最小限にする硬化条件を用いることができる。これらの条件は、本技術分野に詳しい当業者に知られており、より長時間にわたってより低い強度のＵＶ照射をすることを含み得る。基板を密閉した後、個別の光学部品を密閉構造物から分離する。個別の光学部品は、光学材料を含む所定の領域を含む、密閉された基板の一部に対応していてもよい。好ましくは、個別の光学部品は、光学材料の周縁と光学部品の辺縁との間にある接着剤の縁を含む。より好ましくは、縁は均一である。
【０３１１】
個別の光学部品の分離は、水ジェット切断、スコアリング、レーザ切断または他の技術によって行うことができる。
【０３１２】
一定の実施形態において、間に光学材料が置かれている基板表面の少なくとも一方、好ましくは両方ともが滑らかでない。
【０３１３】
このような実施形態の一部において、このような基板表面の一方または両方にざらつきがある。このような実施形態の一部において、このような基板表面の一方または両方は粗面になっている。
【０３１４】
一定の実施形態において、間に光学材料および接着剤層が置かれている基板表面の少なくとも一方、好ましくは両方ともが滑らかでない。このような実施形態の一部において、このような基板表面の一方または両方にざらつきがある。このような実施形態の一部において、このような基板表面の一方または両方は粗面になっている。このような実施形態の一部において、このような基板表面の一方または両方はエッチングされている。
【０３１５】
一定の好適な実施形態において、このような非平滑基板表面の一方または両方は、１０００オングストロームよりも大きい表面粗さ（Ｒａ−算術平均プロファイル粗さパラメータ）をもつ。
【０３１６】
一定の実施形態において、非平滑面は、基板を完全には覆っていないが、標準的な方法（例えば、マスキングまたは選択的粗化、エッチング、テクスチャ化など）によってパターン化されている。
【０３１７】
一定の実施形態において、光学材料および接着剤が間に置かれている基板の表面の一方または両方は滑らかである。このような実施形態の一部において、このような滑らかな基板表面の少なくとも一方、好ましくは両方の水接触角は、空気−基板界面において４０°以下、好ましくは２５°以下、およびより好ましくは１５°以下である。
【０３１８】
一定の実施形態において、光学材料が間に置かれている基板表面の一方、および好ましくは両方が、３０°以下、好ましくは２０°以下、より好ましくは１０°以下の接触角を有する。
【０３１９】
一定の実施形態において、光学部品に対して内側となる第二の基板の表面はさらに、第二の基板の第一の表面上の第二の複数の所定の領域上に置かれた量子閉じ込め半導体ナノ粒子を含む第二の光学材料を含んでいてもよい。一定の実施形態において、第一および第二の基板上の複数の所定の領域は、基板が密閉されたときに互いに重なり合うよう並べられている。
【０３２０】
各基板上にある第一および第二の光学材料の所定の領域を含む実施形態において、このような領域は同じ大きさおよび同じ形状であってもよい。
【０３２１】
この実施形態によって作製された個別の光学部品はさらに、光学材料を含む所定の領域の周縁と密閉構造物の辺縁との間に、光学材料を含まない辺縁シール面を含むことができる。
【０３２２】
本明細書に教示された発明の一定の好適な態様および実施形態において、密閉された光学部品を、上記したように、光学材料の光ルミネセンス効率を増加させるのに十分な時間光束に曝露する。
【０３２３】
図５に示した本方法の実施形態の例によって生産される光学部品は、接着材料によって大気から完全に封入されている、量子閉じ込め半導体ナノ粒子を含む光学材料のフィルムを含む。
【０３２４】
たとえ、組み立て工程の一部を、例えば、インクを硬化させる前を、本発明の一定の実施形態に従って空気中で実施したとしても、完成した光学部品には実質的に空洞部分がないため、ほとんどの部分で酸素が排除されている。光学材料は、３つの面で接着材料に囲まれ、４つ目の面ではガラスに囲まれている。
【０３２５】
光学部品が密閉された後に光学部品に浸透するためには、酸素は、末端シールを通って光学材料層の中に拡散しなければならない。パッケージの障壁特性は、辺縁シールの長さ（例えば、基板の辺縁から、基板の間にある光学材料の層の外縁までの距離）によって調節することもできる。
【０３２６】
一定の実施形態において、辺縁シールの長さは、基板の周縁において実質的に均一である。
【０３２７】
一例として、一定の実施形態において、辺縁シールの長さは０．５ｍｍ以上である。一定の実施形態において、辺縁シールは１ｍｍであってもよい。一定の実施形態において、辺縁シールは２ｍｍであってもよい。一定の実施形態において、辺縁シールは３ｍｍ以上であってもよい。他の辺縁シール長も有用または好ましいものであり得る。
【０３２８】
一定の実施形態において、間に光学材料および接着剤層が置かれている基板表面の少なくとも一方、好ましくは両方ともが滑らかでない。このような実施形態の一部において、このような基板表面の一方または両方にざらつきがある。このような実施形態の一部において、このような基板表面の一方または両方は粗面になっている。このような実施形態の一部において、このような基板表面の一方または両方はエッチングされている。
【０３２９】
一定の好適な実施形態において、このような非平滑基板表面の一方または両方は、１０００オングストロームよりも大きい表面粗さ（Ｒａ−算術平均プロファイル粗さパラメータ）をもつ。
【０３３０】
一定の実施形態において、非平滑面は、基板を完全には覆っていないが、標準的な方法（例えば、マスキングまたは選択的粗化、エッチング、テクスチャ化など）によってパターン化されている。
【０３３１】
一定の実施形態において、光学材料および接着剤が間に置かれている基板の表面の一方または両方は滑らかである。このような実施形態の一部において、このような滑らかな基板表面の少なくとも一方好ましくは両方の水接触角は、空気−基板界面において４０°以下、好ましくは２５°以下、より好ましくは１５°以下である。
【０３３２】
光ルミネセンス効率は、例えば、ＮＩＳＴの追跡可能な校正光源を含む積分球の中の分光光度計を使用して測定することができる。
【０３３３】
例えば、外部量子効率（ＥＱＥ）は、１２インチの積分球の中でＮＩＳＴの追跡可能な校正光源を用い、Ｍｅｌｌｏら、Ａｄｖａｎｃｅｄ  Ｍａｔｅｒｉａｌｓ  ９（３）：２３０（１９９７）、によって開発された方法を用いて測定することができる。本文献は参照されることによって本明細書に組み込まれる。この方法は、視準が合った４５０ｎｍＬＥＤ光源、積分球および分光計を使用する。３つの測定値が取られる。まず、ＬＥＤが直接的に積分球を照射すると、この方法を説明する際に例示する目的でＬ１と標示されて図３（発光強度（ａ．ｕ．）を波長（ｎｍ）の関数としてグラフで表している）に示されているスペクトルが得られる。次に、ＰＬ試料を積分球の中に入れて、ＬＥＤ散光だけが試料を照射するようにすると、図３に例示目的で示された（Ｌ２＋Ｐ２）スペクトルが得られる。最後に、ＰＬ試料を積分球の中に入れて、ＬＥＤが試料を（垂直入射を少し外れて）直接照射すると、実施例４の目的で示された（Ｌ３＋Ｐ３）スペクトルが得られる。データを集めた後、各スペクトル分布（Ｌ’およびＰ’）をコンピュータで計算する。Ｌ１、Ｌ２およびＬ３は、各測定値のＬＥＤスペクトルの合計に相当し、Ｐ２およびＰ３は、２回目および３回目の測定値のＰＬスペクトルに関連する合計である。以下の等式によって、外部ＰＬ量子効率が得られる：
ＥＱＥ＝［（Ｐ３・Ｌ２）−（Ｐ２・Ｌ３）］／（Ｌｌ・（Ｌ２−Ｌ３））
【０３３４】
一定の実施形態において、光学材料は、光散乱粒子および本明細書記載の他の選択的添加剤をさらに含んでいてもよい。
【０３３５】
半導体ナノ結晶は、狭い線幅をもち、光ルミネセンス効率が高く、ナノ結晶のサイズおよび／または組成を用いて調節可能な発光波長をもつため、本明細書記載の発明の様々な態様および実施形態で使用するのに好適な量子閉じ込め半導体ナノ粒子である。
【０３３６】
本発明の様々な態様および実施形態で有用な量子閉じ込め半導体ナノ粒子（例えば半導体ナノ結晶など）のサイズおよび組成は、半導体ナノ結晶が、スペクトルの遠可視、可視、赤外または他の所望の部分における波長帯域の所定の波長で光子を放出するように選択することができる。例えば、この波長は、３００から２，５００ｎｍ以上、例えば３００から４００ｎｍの間、４００から７００ｎｍの間、７００から１１００ｎｍの間、１１００から２５００ｎｍの間、または２５００ｎｍよりも大きい。
【０３３７】
量子閉じ込め半導体ナノ粒子（例えば半導体ナノ結晶など）は、ナノメートルサイズの無機半導体粒子である。半導体ナノ結晶は、例えば、直径約１ｎｍから約１０００ｎｍ、好ましくは約２ｎｍから約５０ｎｍ、より好ましくは約１ｎｍから約２０ｎｍ（例えば約６、７、８、９、１０、１１、１２、１３、１４、１５、１６、１７、１８、１９または２０ｎｍ）の無機結晶などである。
【０３３８】
本発明の様々な態様および実施形態に含まれる半導体ナノ結晶は、最も好ましくは、平均ナノ結晶直径が約１５０オングストローム（Å）未満である。一定の実施形態において、平均ナノ結晶直径が約１２から約１５０オングストロームの範囲にある半導体ナノ結晶が特に望ましい。
【０３３９】
しかし、半導体ナノ結晶の組成と所望の発光波長によっては、平均直径は、これらの多様な好適サイズ範囲を外れる可能性もある。
【０３４０】
本明細書記載の発明の様々な態様および実施形態において使用するためのナノ粒子およびナノ結晶を形成する半導体は、ＩＶ族元素、ＩＩ−ＶＩ族化合物、ＩＩ−Ｖ族化合物、ＩＩＩ−ＶＩ族化合物、ＩＩＩ−Ｖ族化合物、ＩＶ−ＶＩ族化合物、Ｉ−ＩＩＩ−ＶＩ族化合物、ＩＩ−ＩＶ−ＶＩ族化合物またはＩＩ−ＩＶ−Ｖ族化合物を含み、例えばＣｄＳ、ＣｄＯ、ＣｄＳｅ、ＣｄＴｅ、ＺｎＳ、ＺｎＯ、ＺｎＳｅ、ＺｎＴｅ、ＭｇＴｅ、ＧａＡｓ、ＧａＰ、ＧａＳｂ、ＧａＮ、ＨｇＳ、ＨｇＯ、ＨｇＳｅ、ＨｇＴｅ、ＩｎＡｓ、ＩｎＰ、ＩｎＳｂ、ＩｎＮ、ＡｌＡｓ、ＡｌＰ、ＡｌＳｂ、ＡＩＳ、ＰｂＳ、ＰｂＯ、ＰｂＳｅ、Ｇｅ、Ｓｉ、これらの合金、および／またはこれらの混合物であって、三成分および四成分の混合物および／または合金などを含む。
【０３４１】
ナノ粒子およびナノ結晶の形状の例には、球状、棒状、円盤状、これら以外の形状、またはこれらを混合した形状などがある。
【０３４２】
発明の一定の好適な態様および実施形態において、量子閉じ込め半導体ナノ粒子（例えば半導体ナノ結晶など）は、一つ以上の第一の半導体材料の「コア」を含み、またこの材料は、コアの表面の少なくとも一部の上に第二の半導体材料の保護膜または「シェル」を含むことが可能である。一定の実施形態において、シェルはコアを囲んでいる。コアの表面の少なくとも一部の上にシェルを含む、量子閉じ込め半導体ナノ粒子（例えば半導体ナノ結晶など）のコアは、「コア／シェル」半導体ナノ結晶とも呼ばれる。
【０３４３】
例えば、量子閉じ込め半導体ナノ粒子（例えば半導体ナノ結晶など）は、ＩＶ族元素または化学式ＭＸで表される化合物を含むコアを含むことができる。ただし、式中、Ｍは、カドミウム、亜鉛、マグネシウム、水銀、アルミニウム、ガリウム、インジウム、タリウムまたはこれらの混合物であり、Ｘは、酸素、硫黄、セレニウム、テルリウム、窒素、リン、ヒ素、アンチモンまたこれらの混合物である。コアとして使用するのに適した材料の例には、ＣｄＳ、ＣｄＯ、ＣｄＳｅ、ＣｄＴｅ、ＺｎＳ、ＺｎＯ、ＺｎＳｅ、ＺｎＴｅ、ＭｇＴｅ、ＧａＡｓ、ＧａＰ、ＧａＳｂ、ＧａＮ、ＨｇＳ、ＨｇＯ、ＨｇＳｅ、ＨｇＴｅ、ＩｎＡｓ、ＩｎＰ、ＩｎＳｂ、ＩｎＮ、ＡｌＡｓ、ＡｌＰ、ＡｌＳｂ、ＡＩＳ、ＰｂＳ、ＰｂＯ、ＰｂＳｅ、Ｇｅ、Ｓｉ、三成分および四成分の混合物および／または合金などを含む、これらの合金および／またはこれらの混合物が含まれるが、これらに限定されない。シェルとして使用するのに適した材料の例には、ＣｄＳ、ＣｄＯ、ＣｄＳｅ、ＣｄＴｅ、ＺｎＳ、ＺｎＯ、ＺｎＳｅ、ＺｎＴｅ、ＭｇＴｅ、ＧａＡｓ、ＧａＰ、ＧａＳｂ、ＧａＮ、ＨｇＳ、ＨｇＯ、ＨｇＳｅ、ＨｇＴｅ、ＩｎＡｓ、ＩｎＰ、ＩｎＳｂ、ＩｎＮ、ＡｌＡｓ、ＡｌＰ、ＡｌＳｂ、ＡＩＳ、ＰｂＳ、ＰｂＯ、ＰｂＳｅ、Ｇｅ、Ｓｉ、三成分および四成分の混合物および／または合金などを含む、これらの合金および／またはこれらの混合物が含まれるが、これらに限定されない。
【０３４４】
一定の実施形態において、周辺「シェル」材料は、コア材料のバンドギャップよりも大きなバンドギャップを有していてもよく、「コア」基板の原子間距離に近い原子間距離をもつように選択することができる。別の実施形態において、周辺シェル材料は、コア材料のバンドギャップよりも小さなバンドギャップをもっていてもよい。さらなる実施形態において、シェル材料およびコア材料は同一の結晶構造をもっていてもよい。シェル材料についてはさらに後述する。コア／シェル半導体構造物のさらなる例については、２００３年８月１２日に出願された、「Ｓｅｍｉｃｏｎｄｕｃｔｏｒ  Ｎａｎｏｃｒｙｓｔａｌ  Ｈｅｔｅｒｏｓｔｒｕｃｔｕｒｅｓ」という名称の米国出願番号１０／６３８，５４６を参照されたい。なお、本文献は参照されることによって全体が本明細書に組み込まれる。
【０３４５】
量子閉じ込め半導体ナノ粒子は、好ましくは、狭いサイズ分布をもつ半導体ナノ粒子集団の一員である。より好ましくは、量子閉じ込め半導体ナノ粒子（例えば半導体ナノ結晶など）は、ナノ粒子の単分散集団または実質的な単分散集団を含む。
【０３４６】
量子閉じ込め半導体ナノ粒子は、ナノ粒子のサイズおよび／または組成を用いて調節可能な光学特性を作出するためのボトムアップ化学研究法を設計する際に利用することができる強い量子閉じ込め作用を示す。
【０３４７】
例えば、半導体ナノ結晶の調製および操作については、Ｍｕｒｒａｙ  ｅｔ  ａｌ．（Ｊ．Ａｍ．Ｃｈｅｍ．Ｓｏｃ，１１５：８７０６（１９９３））；Ｃｈｒｉｓｔｏｐｈｅｒ  Ｍｕｒｒａｙの論文、「Ｓｙｎｔｈｅｓｉｓ  ａｎｄ  Ｃｈａｒａｃｔｅｒｉｚａｔｉｏｎ  ｏｆ  ＩＩ−ＶＩ  Ｑｕａｎｔｕｍ  Ｄｏｔｓ  ａｎｄ  Ｔｈｅｉｒ  Ａｓｓｅｍｂｌｙ  ｉｎｔｏ  ３−Ｄ  Ｑｕａｎｔｕｍ  Ｄｏｔ  Ｓｕｐｅｒｌａｔｔｉｃｅｓ」，Ｍａｓｓａｃｈｕｓｅｔｔｓ  Ｉｎｓｔｉｔｕｔｅ  ｏｆ  Ｔｅｃｈｎｏｌｏｇｙ，１９９５年９月；および「高発光色選択材料」という名称の米国特許出願番号０８／９６９，３０２に記載されている。なお、これらの文献は参照されることによって、全体が本明細書に組み込まれる。半導体ナノ結晶の調製および操作の他の例が、米国特許６，３２２，９０１および６，５７６，２９１、ならびに米国特許出願番号６０／５５０，３１４に記載されている。なお、これらの文献はそれぞれ参照されることによって、全体が本明細書に組み込まれる。
【０３４８】
本発明で有用な他の材料、技術、方法、応用および情報は、以下の文献に記載されている：２００９年３月２１日出願の米国出願番号６１／１６２，２９３、米国出願番号６１／１７３，３７５、米国出願番号６１／１７５，４３０、米国特許出願番号６１／１７５，４５６、米国特許出願番号６１／２３４，１７９、国際特許出願番号ＰＣＴ／ＵＳ２００９／００２７８９、ならびに２００８年９月１２日出願の「Ｃｏｍｐｏｓｉｔｉｏｎｓ，Ｏｐｔｉｃａｌ  Ｃｏｍｐｏｎｅｎｔ，Ｓｙｓｔｅｍ  Ｉｎｃｌｕｄｉｎｇ  Ａｎ  Ｏｐｔｉｃａｌ  Ｃｏｍｐｏｎｅｎｔｓ，Ｄｅｖｉｃｅｓ，Ａｎｄ  Ｏｔｈｅｒ  Ｐｒｏｄｕｃｔｓ」に関するＳｅｔｈ  Ｃｏｅ−Ｓｕｌｌｉｖａｎらの米国特許出願番号１２／２８３，６０９、２００８年９月１２日出願の「Ｆｕｎｃｔｉｏｎａｌｉｚｅｄ  Ｎａｎｏｐａｒｔｉｃｌｅｓ  Ａｎｄ  Ｍｅｔｈｏｄ」に関するＢｒｅｅｎらのＰＣＴ／ＵＳ２００８／１０６５１および２００９年５月６日出願の「Ｏｐｔｉｃａｌ  Ｃｏｍｐｏｎｅｎｔｓ，Ｓｙｓｔｅｍｓ  Ｉｎｃｌｕｄｉｎｇ  ａｎ  Ｏｐｔｉｃａｌ  Ｃｏｍｐｏｎｅｎｔ，Ａｎｄ  Ｄｅｖｉｃｅｓ」に関するＳｅｔｈ  Ｃｏｅ−Ｓｕｌｌｉｖａｎらの国際出願番号ＰＣＴ／ＵＳ２００９／００２７９６および２００９年１０月１７日出願の「Ｍｅｔｈｏｄ  Ｆｏｒ  Ｐｒｅｐａｒｉｎｇ  Ｑｕａｎｔｕｍ  Ｄｏｔｓ」に関するＢｒｅｅｎらの米国特許出願番号６１／２５２，６５６。上記文献はそれぞれ参照されることによって、全体が本明細書に組み込まれる。
【０３４９】
本発明の様々な態様および実施形態において、量子閉じ込め半導体ナノ粒子（半導体ナノ結晶を含むが、これに限定されない）は、場合により、これに接着したリガンドをもつ。
【０３５０】
一定の実施形態において、リガンドは、成長工程で使用される配位性溶媒に由来する。表面は、被覆層を形成させるために過剰な競合配位基に繰り返し曝露することによって修飾することができる。例えば、キャップされた半導体ナノ結晶の分散物をピリジンなどの配位性有機化合物で処理して、ピリジン、メタノールおよび芳香族化合物にはすぐに分散するが、もはや脂肪族溶剤では分散しない晶子を生成させることができる。このような表面交換工程は、例えばホスフィン、チオール、アミンおよびリン酸など、半導体ナノ結晶の外側表面に適合するか結合することができる任意の化合物を用いて実施することができる。半導体ナノ結晶を、表面に対して親和性を示し、懸濁媒または分散媒に対して親和性を有する部分に末端がある短鎖ポリマーに曝露することができる。このような親和性によって、懸濁液の安定性が向上し、半導体ナノ結晶の軟凝集を阻止する。他の実施形態において、半導体ナノ結晶は、代わりに非配位性溶媒を用いて調製することもできる。
【０３５１】
一般的な配位性溶媒の例は、アルキルホスフィン、アルキルホスフィン酸化物、アルキルホスホン酸またはアルキルホスフィン酸を含むが、これらに限定されず、他の配位性溶媒、例えばピリジン、フランおよびアミンもナノ結晶生成に適しているであろう。他の適した配位性溶媒の例には、ピリジン、トリ−ｎ−オクチルホスフィン（ＴＯＰ）、トリ−ｎ−オクチルホスフィン酸化物（ＴＯＰＯ）およびトリス−ヒドロキシルプロピルホスフィン（ｔＨＰＰ）などがある。工業等級用ＴＯＰＯを使用してもよい。３，５−ジ−ｔｅｒｔ−ブチル−４−ヒドロキシベンジルホスホン酸をリガンドとして用いることもできる。
【０３５２】
例えば、配位リガンドは以下の化学式をもっていてもよい：
（Ｙ−）ｋ−ｎ−（Ｘ）−（−Ｌ）ｎ
ただし、式中、ｋは２、３または５、ｎは１、２、３、４または５であって、ｋ−ｎは０以上であり；ＸはＯ、Ｓ、Ｓ＝Ｏ、ＳＯ２、Ｓｅ、Ｓｅ＝Ｏ、Ｎ、Ｎ＝Ｏ、Ｐ、Ｐ＝Ｏ、ＡｓまたはＡｓ＝Ｏであり；ＹおよびＬはそれぞれ独立してアリール、ヘテロアリール、または場合により少なくとも一つの二重結合、少なくとも一つの三重結合または少なくとも一つの二重結合および一つの三重結合を含む直鎖状もしくは分岐状のＣ２−１２炭化水素鎖である。この炭化水素鎖は、場合により一つ以上のＣ１−４アルキル、Ｃ２−４アルケニル、Ｃ２−４アルキニル、Ｃ１−４アルコキシ、ヒドロキシル、ハロ、アミノ、ニトロ、シアノ、Ｃ３−５シクロアルキル、３−５員ヘテロシクロアルキル、アリール、ヘテロアリール、Ｃ１−４アルキルカルボニルオキシ、Ｃ１−４アルキルオキシカルボニル、Ｃ１−４アルキルカルボニルまたはホルミルで置換することができる。また、この炭化水素鎖は、場合により、−Ｏ−、−Ｓ−、−Ｎ（Ｒａ）−、−Ｎ（Ｒａ）−Ｃ（Ｏ）−Ｏ−、−Ｏ−Ｃ（Ｏ）−Ｎ（Ｒａ）−、−Ｎ（Ｒａ）−Ｃ（Ｏ）−Ｎ（Ｒｂ）−、−Ｏ−Ｃ（Ｏ）−Ｏ−、−Ｐ（Ｒａ）−または−Ｐ（Ｏ）（Ｒａ）−によって中断されていてもよい。ＲａおよびＲｂはそれぞれ独立して、水素、アルキル、アルケニル、アルキニル、アルコキシ、ヒドロキシルアルキル、ヒドロキシルまたはハロアルキルである。アリール基は、置換型または非置換型の環状芳香族基である。例には、フェニル、ベンジル、ナフチル、トリル、アントラシル、ニトロフェニルまたはハロフェニルなどがある。ヘテロアリール基は、環の中に一つ以上のヘテロ原子をもつアリール基であり、例えばフリル、ピリジル、ピロリル、フェナントリルなどである。
【０３５３】
適切な配位リガンドは購入するか、例えばＪ．Ｍａｒｃｈ，Ａｄｖａｎｃｅｄ  Ｏｒｇａｎｉｃ  Ｃｈｅｍｉｓｔｒｙに記載されているような通常の有機合成技術によって調製することができる。なお、本文献は参照されることによって、全体が本明細書に組み込まれる。
【０３５４】
また、２００３年８月１５日に出願された、「Ｓｔａｂｉｌｉｚｅｄ  Ｓｅｍｉｃｏｎｄｕｃｔｏｒ  Ｎａｎｏｃｒｙｓｔａｌｓ」という名称の米国特許出願番号１０／６４１，２９２を参照されたい。なお、本文献は参照されることによって、全体が本明細書に組み込まれる。
【０３５５】
量子閉じ込め半導体ナノ粒子（半導体ナノ結晶を含むが、これに限定されない）上に電子および正孔が局在すると、ある発光波長で発光が起こり得る。発光は、量子閉じ込め半導体材料のバンドギャップに対応する周波数を有する。バンドギャップは、ナノ粒子の大きさに依存する。小さな直径をもつ量子閉じ込め半導体ナノ粒子は、物質の分子形態とバルク形態の中間の性質をもつことができる。例えば、小さな直径をもつ量子閉じ込め半導体ナノ粒子は、３次元のすべてにおいて電子と正孔両方の量子閉じ込めを示すことができ、結晶サイズが減少するとともに材料の有効バンドギャップの増加をもたらす。これにより、例えば、晶子のサイズが小さくなるにつれて、半導体ナノ結晶の光吸収と発光がともに青色にシフトするか、より高いエネルギにシフトする。
【０３５６】
青色発光半導体ナノ結晶材料の例については、２００５年３月４日出願の米国特許出願番号１１／０７１，２４４を参照されたい。なお、本文献は参照されることによって、全体が本明細書に組み込まれる。
【０３５７】
量子閉じ込め半導体ナノ粒子からの発光は、量子閉じ込め半導体ナノ粒子のサイズ、量子閉じ込め半導体ナノ粒子の組成または両方を変えることによって、スペクトルの紫外領域、可視領域または赤外領域の完全な波長域を通して調節することができる狭いガウス型発光帯であってもよい。例えば、ＣｄＳｅは可視領域の中で調節することができ、ＩｎＡｓは赤外領域で調節することができる。量子閉じ込め半導体ナノ粒子集団の狭いサイズ分布は、狭いスペクトル範囲における光の放出をもたらし得る。この集団は単分散でもよく、好ましくは、量子閉じ込め半導体ナノ粒子の直径において１５％ｒｍｓ未満の（二乗平均平方根）偏差、より好ましくは１０％ｒｍｓ未満、最も好ましくは５％ｒｍｓ未満の偏差を示す。可視で発光する量子閉じ込め半導体ナノ粒子では、約７５ｎｍ以下、好ましくは６０ｎｍ以下、より好ましくは４０ｎｍ以下、および最も好ましくは３０ｎｍ以下の半値全幅（ＦＷＨＭ）の狭い範囲におけるスペクトル発光を観測することができる。ＩＲ発光量子閉じ込め半導体ナノ粒子は、１５０ｎｍ以下または１００ｎｍ以下のＦＷＨＭをもつことができる。発光のエネルギを用いて表すと、発光は０．０５ｅＶ以下、または０．０３ｅＶ以下のＦＷＨＭをもつことができる。発光の幅は、量子閉じ込め半導体ナノ粒子の直径の分散度が低下するにつれて小さくなる。
【０３５８】
例えば、半導体ナノ結晶は高い発光量子効率、例えば１０％、２０％、３０％、４０％、５０％、６０％、７０％、８０％または９０％よりも高い効率をもっていてもよい。
【０３５９】
半導体ナノ結晶の狭いＦＷＨＭは飽和色発光を生じさせることができる。単一材料系の可視スペクトル全体にわたる広範に調節可能な飽和色発光は、いかなる種類の有機発色団とも比べものにならない。（例えば、Ｄａｂｂｏｕｓｉら、Ｊ．Ｐｈｙｓ．Ｃｈｅｍ．１０１、９４６３（１９９７年）を参照されたい。なお、この文献は参照されることによって、全体が本明細書に組み込まれる。）半導体ナノ結晶の単分散集団は、狭い波長域にわたる光を放出する。２つ以上のサイズの半導体ナノ結晶を含むパターンは、２つ以上の狭い波長域で発光することができる。視察者が感知する発光色は、半導体ナノ結晶のサイズと材料の適切な組合せを選択することによって制御することができる。半導体ナノ結晶のバンド端エネルギ準位の縮退により、すべての可能な励起子の捕獲および放射再結合が容易になる。
【０３６０】
透過型電子顕微鏡法（ＴＥＭ）によって、半導体ナノ結晶集団のサイズ、形状および分布に関する情報が提供される。粉末Ｘ線回折（ＸＲＤ）パターンによって、半導体ナノ結晶の結晶構造のタイプおよび品質に関する最も完全な情報が提供され得る。粒径は、Ｘ線コヒーレンス長を介してピーク幅と逆相関しているため、サイズを推定することも可能である。例えば、半導体ナノ結晶の直径を、透過型電子顕微鏡法によって直接測定するか、例えば、シェラー（Ｓｃｈｅｒｒｅｒ）の式を用いて、Ｘ線回折データから推定することができる。半導体ナノ結晶の直径は、ＵＶ／Ｖｉｓ吸収スペクトルからの推定することもできる。
【０３６１】
量子閉じ込め半導体ナノ粒子を、好ましくは制御された（酸素を排除し、水分を排除した）環境中で取り扱い、製造過程でルミネセンス効率が消失するのを防ぐ。
【０３６２】
量子閉じ込め半導体ナノ粒子を含む光学材料は、液体媒質に分散させることができるため、回転成形、ドロップ成形、および浸漬被覆などの薄膜形成技術と適合性がある。
【０３６３】
一定の好適な実施形態において、本発明に係る様々な態様および実施形態で使用するための光学材料を、例えば、量子閉じ込め半導体ナノ粒子と、重合されて（例えば架橋されて）母材を形成することができる一つ以上の官能基を含む液体溶媒とを含むインクから調製することができる。一定の実施形態において、官能単位は、ＵＶ処理によって架橋することができる。一定の実施形態において、官能単位は、熱処理によって架橋することができる。一定の実施形態において、官能単位は、関連技術分野の当業者によって容易に確認することができる他の架橋技術によって架橋することができる。一定の実施形態において、架橋され得る一つ以上の官能基を含む光学材料は液体溶媒そのものであってもよい。場合により、インクは散乱体および／または他の添加剤をさらに含む。
【０３６４】
インクは、印刷、スクリーン印刷、スピンコーティング、グラビア印刷、インクジェット印刷、ロール印刷などによって、基板の表面上に付着させることができる。インクを所定の配置に付着させることができる。例えば、インクをパターン化された配置またはパターン化されていない配置にさせることができる。インクを基板上に付着させるのに役立つさらなる情報については、例えば２００７年６月２５日に出願された「Ｍｅｔｈｏｄｓ  Ｆｏｒ  Ｄｅｐｏｓｉｔｉｎｇ  Ｎａｎｏｍａｔｅｒｉａｌ，Ｍｅｔｈｏｄｓ  Ｆｏｒ  Ｆａｂｒｉｃａｔｉｎｇ  Ａ  Ｄｅｖｉｃｅ，Ａｎｄ  Ｍｅｔｈｏｄｓ  Ｆｏｒ  Ｆａｂｒｉｃａｔｉｎｇ  Ａｎ  Ａｒｒａｙ  Ｏｆ  Ｄｅｖｉｃｅｓ」という名称のＳｅｔｈ  Ａ．Ｃｏｅ−Ｓｕｌｌｉｖａｎの国際出願番号ＰＣＴ／ＵＳ２００７／０１４７１１、２００７年６月２５日に出願された「Ｍｅｔｈｏｄｓ  Ｆｏｒ  Ｄｅｐｏｓｉｔｉｎｇ  Ｎａｎｏｍａｔｅｒｉａｌ，Ｍｅｔｈｏｄｓ  Ｆｏｒ  Ｆａｂｒｉｃａｔｉｎｇ  Ａ  Ｄｅｖｉｃｅ，Ｍｅｔｈｏｄｓ  Ｆｏｒ  Ｆａｂｒｉｃａｔｉｎｇ  Ａｎ  Ａｒｒａｙ  Ｏｆ  Ｄｅｖｉｃｅｓ  Ａｎｄ  Ｃｏｍｐｏｓｉｔｉｏｎｓ」という名称のＳｅｔｈ  Ａ．Ｃｏｅ−Ｓｕｌｌｉｖａｎらの国際出願番号ＰＣＴ／ＵＳ２００７／０１４７０５、２００７年６月２５日に出願された「Ｍｅｔｈｏｄｓ  Ａｎｄ  Ａｒｔｉｃｌｅｓ  Ｉｎｃｌｕｄｉｎｇ  Ｎａｎｏｍａｔｅｒｉａｌ」という名称のＳｅｔｈ  Ａ．Ｃｏｅ−Ｓｕｌｌｉｖａｎらの国際出願番号ＰＣＴ／ＵＳ２００７／０１４７０６、２００７年４月９日に出願された「Ｃｏｍｐｏｓｉｔｉｏｎ  Ｉｎｃｌｕｄｉｎｇ  Ｍａｔｅｒｉａｌ，Ｍｅｔｈｏｄｓ  Ｏｆ  Ｄｅｐｏｓｉｔｉｎｇ  Ｍａｔｅｒｉａｌ，Ａｒｔｉｃｌｅｓ  Ｉｎｃｌｕｄｉｎｇ  Ｓａｍｅ  Ａｎｄ  Ｓｙｓｔｅｍｓ  Ｆｏｒ  Ｄｅｐｏｓｉｔｉｎｇ  Ｍａｔｅｒｉａｌ」という名称のＳｅｔｈ  Ａ．Ｃｏｅ−Ｓｕｌｌｉｖａｎらの国際出願番号ＰＣＴ／ＵＳ２００７／０８８７３、２００７年４月１３日に出願された「Ｍｅｔｈｏｄｓ  Ｏｆ  Ｄｅｐｏｓｉｔｉｎｇ  Ｍａｔｅｒｉａｌ，Ｍｅｔｈｏｄｓ  Ｏｆ  Ｍａｋｉｎｇ  Ａ  Ｄｅｖｉｃｅ，Ａｎｄ  Ｓｙｓｔｅｍｓ  Ａｎｄ  Ａｒｔｉｃｌｅｓ  Ｆｏｒ  Ｕｓｅ  Ｉｎ  Ｄｅｐｏｓｉｔｉｎｇ  Ｍａｔｅｒｉａｌ」という名称のＭａｒｉａ  Ｊ，Ａｎｃらの国際出願番号ＰＣＴ／ＵＳ２００７／０９２５５、２００７年４月９日に出願された「Ｍｅｔｈｏｄｓ  Ａｎｄ  Ａｒｔｉｃｌｅｓ  Ｉｎｃｌｕｄｉｎｇ  Ｎａｎｏｍａｔｅｒｉａｌ」という名称のＳｅｔｈ  Ｃｏｅ−Ｓｕｌｌｉｖａｎらの国際出願番号ＰＣＴ／ＵＳ２００７／０８７０５、２００７年４月９日に出願された「Ｍｅｔｈｏｄｓ  Ｏｆ  Ｄｅｐｏｓｉｔｉｎｇ  Ｎａｎｏｍａｔｅｒｉａｌ  ＆  Ｍｅｔｈｏｄｓ  Ｏｆ  Ｍａｋｉｎｇ  Ａ  Ｄｅｖｉｃｅ」という名称のＭａｒｓｈａｌｌ  Ｃｏｘらの国際出願番号ＰＣＴ／ＵＳ２００７／０８７２１、２００５年１０月２０日に出願された、「Ｍｅｔｈｏｄ  Ａｎｄ  Ｓｙｓｔｅｍ  Ｆｏｒ  Ｔｒａｎｓｆｅｒｒｉｎｇ  Ａ  Ｐａｔｔｅｒｎｅｄ  Ｍａｔｅｒｉａｌ」という名称のＳｅｔｈ  Ｃｏｅ−Ｓｕｌｌｉｖａｎらの米国特許出願番号１１／２５３，６１２、および２００５年１０月２０日に���願された、「Ｌｉｇｈｔ  Ｅｍｉｔｔｉｎｇ  Ｄｅｖｉｃｅ  Ｉｎｃｌｕｄｉｎｇ  Ｓｅｍｉｃｏｎｄｕｃｔｏｒ  Ｎａｎｏｃｒｙｓｔａｌｓ」という名称のＳｅｔｈ  Ｃｏｅ−Ｓｕｌｌｉｖａｎらの米国特許出願番号１１／２５３，５９５を参照されたい。上記特許出願のそれぞれは、参照されることによって本明細書に組み込まれる。
【０３６５】
これらの付着技術によって、量子閉じ込め半導体ナノ粒子を含む光学材料をフィーチャまたは層の中に位置させるため、ナノ粒子のすべての表面を、光を吸収および放出するために利用できるわけではない。
【０３６６】
一定の実施形態において、密着焼付けを用いて、量子閉じ込め半導体ナノ粒子を含む光学材料を表面上に付着させることができる。例えば、Ａ．Ｋｕｍａｒ  ａｎｄ  Ｇ．Ｗｈｉｔｅｓｉｄｅｓ，Ａｐｐｌｉｅｄ  Ｐｈｙｓｉｃｓ  Ｌｅｔｔｅｒｓ，６３，２００２−２００４，（１９９３）；およびＶ．Ｓａｎｔｈａｎａｍ  ａｎｄ  Ｒ．Ｐ．Ａｎｄｒｅｓ，Ｎａｎｏ  Ｌｅｔｔｅｒｓ，４，４１−４４，（２００４）を参照されたい。なお、これらの文献はそれぞれ、参照されることによって全体が本明細書に組み込まれる。
【０３６７】
この技術は、量子閉じ込め半導体ナノ粒子を含む光学材料の様々な厚さのものを付着させるために用いることができる。一定の実施形態において、厚さは、この技術によって所望の％吸収が達成されるよう選択される。最も好ましくは、量子閉じ込め半導体ナノ粒子は、再放出された光子を全く吸収しないか、またはごく少量しか吸収しない。
【０３６８】
一定の実施形態において、材料（例えば光学材料）は、基板上の一つ以上の予め定義されたか所定の領域に適用される。予め定義された領域は、材料が選択的に適用される、基板上の領域である。光源の２つ以上のスペクトル欠損を補うために、光学材料が一つ以上の異なったタイプの量子閉じ込め半導体ナノ粒子を含む一定の実施形態において、異なったタイプの量子閉じ込め半導体ナノ粒子は、場合により、一つ以上の異なった光学材料に含まれていてもよい。光源の２つ以上のスペクトル欠損を補うために、光学材料が一つ以上の異なったタイプの量子閉じ込め半導体ナノ粒子を含む一定の実施形態において、異なったタイプの量子閉じ込め半導体ナノ粒子は、場合により、２つ以上の異なった光学材料に含まれていてもよく、異なった光学材料のそれぞれを、基板の異なった領域に、および／または基板を覆う別の層として適用することができる。材料および基板は、材料が実質的に全体的に所定の区域内に留まるようなものを選んでもよい。
【０３６９】
または、溶液を利用した処理技術、相分離、回転成形、インクジェット印刷、シルクスクリーニング、および表面上にパターンを形成するのに利用できる他の液膜技術によって量子閉じ込め半導体ナノ粒子を含む光学材料を付着させてもよい。
【０３７０】
または、上記した技術または他の既知の技術のいずれかによって完全な層または部分的な層として、またはパターン化された配置で付着している光透過性母材（例えばポリマー、樹脂、シリカガラスまたはシリカゲルなど。少なくとも所定の光の波長に対して好ましくは透明であり、この中に量子閉じ込め半導体ナノ粒子を分散させることができる。）の中に量子閉じ込め半導体ナノ粒子を分散させてもよい。適切な材料には、多くの安価で広く利用されている材料、例えばポリスチレン、エポキシ、ポリイミドおよびシリカガラスなどがある。表面に適用した後、このような材料は、一定の色の光を生じるようにサイズ選択されている量子閉じ込め半導体ナノ粒子の分散物を含有することができる。材料に置かれた量子閉じ込め半導体ナノ粒子の他の立体配置、例えば、ポリマーの保護膜をもつ基板上の二次元層なども想定されている。
【０３７１】
本明細書において、「最上部」、「底」、「上に」および「下に」は、基準点からの位置に基づいた相対的位置を示す語である。より具体的には、「最上部」は、基準点から最も遠く、一方、「底」は、基準点に最も近い。例えば、ある層が、部品または基板の「上に」配置または付着していると記載されている場合、層と部品または基板との間には別の層または別のフィーチャまたは部品があり得る。本明細書において、「覆う」も、基準点からの位置に基づいた相対的位置を示す語である。例えば、第一の材料が第二の材料を覆っていると記載されている場合、第一の材料は、第二の材料の上に置かれているが、必ずしも第二の材料と接触しているわけではない。
【０３７２】
本明細書において、文脈上明確に別段の指示がない限り、単数形「ａ」、「ａｎ」および「ｔｈｅ」は複数形を含む。従って、例えば、放出物質という場合、一つ以上の該物質への言及を含む。
【０３７３】
出願人は、本開示中のすべての引用文献の全内容を明確に取り込む。さらに、量、濃度または他の値もしくは変数が、範囲、好適な範囲または上方好適値と下方好適値とのリストのいずれかとして与えられている場合、これは、範囲が別々に開示されているか否かに関わらず、任意の範囲の上限値または好適値と、任意の範囲の下限値または好適値との任意の対からできるすべての範囲を具体的に開示していると解されるべきである。本明細書において数値の範囲が記載されている場合、別段の記載がない限り、この範囲は、範囲の端点ならびにすべての整数および分数を範囲の中に含むことを意図している。発明の範囲が、範囲を定義するときに記載された具体的な値に制限されることを意図しているものではない。
【０３７４】
本明細書および本明細書に開示されている本発明の実施を考慮すれば、本発明の他の実施形態は当業者にとって明らかであろう。本明細書および実施例は例示にすぎず、本発明の真の範囲と精神は以下の請求の範囲およびこれに準ずるものに示されていることを意図するものである。
【図１】
2013508895.tif 000003
【図２】
2013508895.tif 000004
【図３】
2013508895.tif 000005
【図４Ａ】
2013508895.tif 000006
【図４Ｂ】
2013508895.tif 000007
【図５】
2013508895.tif 000008
【国際調査報告】
2013508895.tif 000009